(57)【要約】バックライト光源と偏光板とを有する画像表示装置の偏光板の視認側に配置されて用いられ、第一の透明基材フィルムと第二の透明基材フィルムを有し、第一の透明基材フィルムのＲｅが４０００ｎｍ以上であり、第一の透明基材フィルムの遅相軸と偏光板の吸収軸のなす角が４５°±２０°、第二の透明基材フィルムの遅相軸と偏光板の吸収軸のなす角が９０°±３０°または０°±３０°となるように配置されて用いられ、第一の透明基材フィルムおよび第二の透明基材フィルムの遅相軸どうしのなす角が０°および９０°以外であり、第一の透明基材フィルムに対して第二の透明基材フィルムが視認側に配置されて用いられる透明基材フィルム積層体；タッチパネル用センサーフィルム；タッチパネル；画像表示装置および画像表示装置の視認性改善方法。
2016167221.tif 000002
【特許請求の範囲】
【請求項１】
バックライト光源と、前記バックライト光源の視認側に配置された偏光板とを少なくとも有する画像表示装置の前記偏光板の視認側に配置されて用いられる透明基材フィルム積層体であって、
前記透明基材フィルム積層体が少なくとも第一の透明基材フィルムと第二の透明基材フィルムを有し、
前記第一の透明基材フィルムのフィルム面内のレターデーションＲｅが４０００ｎｍ以上であり、
前記第一の透明基材フィルムの遅相軸と前記偏光板の吸収軸のなす角が４５°±２０°となるように配置されて用いられ、
前記第二の透明基材フィルムの遅相軸と前記偏光板の吸収軸のなす角が９０°±３０°または０°±３０°となるように配置されて用いられ、
前記第一の透明基材フィルムおよび前記第二の透明基材フィルムの遅相軸どうしのなす角が０°および９０°以外であり、
前記第一の透明基材フィルムに対して前記第二の透明基材フィルムが視認側に配置されて用いられる透明基材フィルム積層体。
【請求項２】
前記第二の透明基材フィルムのフィルム面内のレターデーションＲｅが、０ｎｍより大きく、前記第一の透明基材フィルムのフィルム面内のレターデーションＲｅより小さい請求項１に記載の透明基材フィルム積層体。
【請求項３】
前記第一の透明基材フィルムのフィルム面内のレターデーションＲｅのフィルム厚み方向のレターデーションＲｔｈに対する比Ｒｅ／Ｒｔｈが０．５以上である請求項１または２に記載の透明基材フィルム積層体。
【請求項４】
前記第二の透明基材フィルムのフィルム厚み方向のレターデーションＲｔｈが２００００ｎｍ以下である請求項１〜３のいずれか１項に記載の透明基材フィルム積層体。
【請求項５】
前記第一の透明基材フィルムおよび前記第二の透明基材フィルムのうち少なくとも１つがポリエステルフィルムである請求項１〜４のいずれか１項に記載の透明基材フィルム積層体。
【請求項６】
前記第一の透明基材フィルムが一軸配向ポリエステルフィルムである請求項１〜５のいずれか１項に記載の透明基材フィルム積層体。
【請求項７】
前記第二の透明基材フィルムが二軸配向ポリエステルフィルムである請求項１〜６のいずれか１項に記載の透明基材フィルム積層体。
【請求項８】
前記第一の透明基材フィルムの厚みが４０μｍ以上である請求項１〜７のいずれか１項に記載の透明基材フィルム積層体。
【請求項９】
前記第二の透明基材フィルムの厚みが８０μｍ以下であり、前記第一の透明基材フィルムの厚みより薄い請求項１〜８のいずれか１項に記載の透明基材フィルム積層体。
【請求項１０】
前記画像表示装置が、前記バックライト光源と前記偏光子の間に液晶セルを有する請求項１〜９のいずれか１項に記載の透明基材フィルム積層体。
【請求項１１】
前記第二の透明基材フィルムが、導電層が形成された導電性フィルムである請求項１〜１０のいずれか１項に記載の透明基材フィルム積層体。
【請求項１２】
前記導電層が、複数の金属細線を含む請求項１１に記載の透明基材フィルム積層体。
【請求項１３】
前記金属細線がメッシュ状に配置されている請求項１２に記載の透明基材フィルム積層体。
【請求項１４】
前記金属細線がランダムに配置されている請求項１２に記載の透明基材フィルム積層体。
【請求項１５】
前記金属細線が銀または銀を含む合金からなる請求項１２〜１４のいずれか一項に記載の透明基材フィルム積層体。
【請求項１６】
前記金属細線が銅または銅を含む合金からなる請求項１２〜１４のいずれか一項に記載の透明基材フィルム積層体。
【請求項１７】
前記導電層が酸化物からなる請求項１１に記載の透明基材フィルム積層体。
【請求項１８】
前記酸化物が酸化スズを含有する酸化インジウムまたはアンチモンを含有する酸化スズからなる請求項１７に記載の透明基材フィルム積層体。
【請求項１９】
前記第一の透明基材フィルムおよび前記第二の透明基材フィルムが粘着材を介して積層された請求項１〜１８のいずれか１項に記載の透明基材フィルム積層体。
【請求項２０】
前記バックライト光源が蛍光体方式の白色発光ダイオードである請求項１〜１９のいずれか１項に記載の透明基材フィルム積層体。
【請求項２１】
前記透明基材フィルム積層体が四角形状であり、かつ、前記透明基材フィルム積層体の各辺と前記偏光板の吸収軸とのなす角が９０°±３０°または０°±３０°となるように配置されて用いられる請求項１〜２０のいずれか１項に記載の透明基材フィルム積層体。
【請求項２２】
前記透明基材フィルム積層体が四角形状であり、かつ、前記透明基材フィルム積層体の各辺と前記第二の透明基材フィルムの遅相軸とのなす角が９０°±３０°または０°±３０°である請求項１〜２１のいずれか１項に記載の透明基材フィルム積層体。
【請求項２３】
請求項１〜２２のいずれか１項に記載の透明基材フィルム積層体を含むタッチパネル用センサーフィルム。
【請求項２４】
請求項１〜２２のいずれか１項に記載の透明基材フィルム積層体を備えるタッチパネル。
【請求項２５】
請求項１〜２２のいずれか１項に記載の透明基材フィルム積層体を備える画像表示装置。
【請求項２６】
バックライト光源と、前記バックライト光源の視認側に配置された偏光板とを少なくとも有する画像表示装置の視認性改善方法であって、
請求項１〜２２のいずれか１項に記載の透明基材フィルム積層体を前記偏光板の視認側に配置し、
前記透明基材フィルム積層体が少なくとも第一の透明基材フィルムと第二の透明基材フィルムを有し、
前記第一の透明基材フィルムのフィルム面内のレターデーションＲｅが４０００ｎｍ以上であり、
前記第一の透明基材フィルムの遅相軸と前記偏光板の吸収軸のなす角が４５°±２０°となるように配置し、
前記第二の透明基材フィルムの遅相軸と前記偏光板の吸収軸のなす角が９０°±３０°または０°±３０°となるように配置し、
前記第一の透明基材フィルムの遅相軸と前記第二の透明基材フィルムの遅相軸とのなす角が０°または９０°ではなく、
前記第一の透明基材フィルムに対して前記第二の透明基材フィルムを視認側に配置する画像表示装置の視認性改善方法。
【発明の詳細な説明】
【技術分野】
【０００１】
本発明は、透明基材フィルム積層体、タッチパネル用センサーフィルム、タッチパネル、画像表示装置および画像表示装置の視認性改善方法に関する。より詳しくは、生産ロスを抑制でき、虹ムラの発生が抑制でき、ブラックアウトの発生が抑制できる透明基材フィルム積層体、タッチパネル用センサーフィルム、タッチパネル、画像表示装置および画像表示装置の視認性改善方法に関する。
【背景技術】
【０００２】
タッチパネルは、液晶表示装置（Ｌｉｑｕｉｄ  Ｃｒｙｓｔａｌ  Ｄｅｖｉｓｅ；ＬＣＤ）などの画像表示装置の画像表示部の視認側に、感圧式または静電容量式のセンサーと指でタッチしやすくするための前面板を配置する構成が一般的である。ＬＣＤは液晶セルを２枚の偏光板で挟みこんだ液晶パネルに、外光や、フロントライト、バックライトなどの光源により発生せられた光を透過／遮蔽することによって表示を行う。バックライト光源としては冷陰極管や熱陰極管などの蛍光管を用いることが一般的である。冷陰極管や熱陰極管などの蛍光灯の分光分布は複数のピークを有する発光スペクトルを示し、これら不連続な発光スペクトルがあわさって白色系の光源が得られる。一方、省エネルギー化の点から消費電力の小さい発光ダイオードを利用することが検討されている。特に、白色発光ダイオード（白色ｌｉｇｈｔ  ｅｍｉｔｔｉｎｇ  ｄｉｏｄｅ；ＬＥＤ）は、蛍光管に比べ連続的で幅広い発光スペクトルを有しており発光効率に優れる。【０００３】
近年、タッチパネルにおいて、虹ムラおよび偏光サングラスをかけたときのブラックアウトの抑制が求められている。
例えば、液晶表示装置用のタッチパネル用センサーの透明樹脂基材としてフィルムを用いる場合、液晶表示装置に色の異なるムラ（「虹ムラ」とも言う）が、特に表示画面を斜めから観察したときに生じ、液晶表示装置の表示品質が損なわれてしまう。この現象はフィルム基材の複屈折に起因するものである。
また、例えば、日差しの強い屋外等の環境では、その眩しさを解消するために、偏光特性を有するサングラスを掛けた状態でタッチパネルのＬＣＤの画像表示部を視認する場合がある。この場合、観察者はＬＣＤから射出した直線偏光を有する光を、偏光板を通して視認することとなるため、ＬＣＤに内装される偏光板の吸収軸と、サングラスなどの偏光板の吸収軸とがなす角度によっては画面が暗く、あるいは見えなくなってしまう現象（ブラックアウト）が発生する。【０００４】
これに対し、フィルム面内のレターデーションＲｅが高いフィルムを用いることで、虹ムラおよび／または偏光サングラスをかけたときのブラックアウトの抑制をする方法が知られている（特許文献１および２参照）。
特許文献１には、バックライト光源と、液晶セルと、液晶セルの視認側に配した偏光板とを少なくとも有する液晶表示装置において、バックライト光源として白色発光ダイオードを用いるとともに、偏光板の視認側に、３０００〜３００００ｎｍのレターデーションを有する高分子フィルムを、偏光板の吸収軸と高分子フィルムの遅相軸とのなす角がおよそ４５°となるように配して用いる液晶表示装置の視認性改善方法が記載されている。【０００５】
特許文献２には、複数の透明樹脂基材を積層してなる多層透明樹脂基材上又はこの多層透明樹脂基材の層間に導電パターン層が積層されてなるタッチパネル用センサーフィルムであって、透明樹脂基材は、タッチパネル用センサーフィルム全体で３０００ｎｍ以上のレターデーションを有するものであって、タッチパネル用センサーフィルムが配置される液晶パネルの出射面に配置される偏光板の吸収軸に対して、面内において最も屈折率が大きい方向である遅相軸方向が、４５±１０°の角度をなすように配置されているタッチパネル用センサーフィルムが記載されている。
特許文献１や２の構成では、特許文献２に記載されるように、ある程度高いレターデーションを有するポリエステルフィルムを透明樹脂基材に適用することで、虹ムラを防止している。また、透明樹脂基材を遅相軸が４５±１０°の角度をなすように配置することにより、虹ムラを防止する光学特性を有効に利用して、タッチパネル用センサーフィルム全体で、直線偏光の入射光をこれと直交する直線偏光成分を有する光により出射することができ、これにより偏光サングラスを使用する場合のブラックアウトを防止している。
【先行技術文献】
【特許文献】
【０００６】
【特許文献１】特開２０１１−１０７１９８号公報
【特許文献２】特開２０１４−０１６５９０号公報
【発明の概要】
【発明が解決しようとする課題】
【０００７】
特許文献２に記載されるように、タッチパネルにおいては、例えば静電容量式タッチパネルでは透明導電性フィルムなどの機能層の支持体に高レターデーションのフィルムを用いることが、虹ムラおよびブラックアウトの抑制をする部材と透明導電性フィルムを一体化して部品点数を減らせるために構成上、好適であるとされていた。【０００８】
しかしながら本発明者らが特許文献１や２に記載の方法で静電容量式タッチパネルの製造を検討したところ、タッチパネルに用いられている偏光板の吸収軸は通常タッチパネルの画像表示部の各辺に対して縦方向（タッチパネル搭載型パーソナルコンピュータのように垂直に立ててタッチパネルを用いる場合は垂直方向を意味する）および／または平行方向であるものが多かった。そのため、偏光板の吸収軸から４５°傾けた方位に透明導電性フィルムの遅相軸をあわせて配置するためには透明導電性フィルムは必然的に長尺状のフィルムの辺に対して４５°傾けてタッチパネルの形状（通常は四角形状）に切り出し、貼り合わせる必要があることがわかった。透明導電性フィルムなどの機能層を設けたフィルムは非常に高価であるため、長尺状のフィルムの辺に対して４５°に傾けて切り出しまたは打ち抜きをすると、切り出しまたは打ち抜き時に非常に生産ロスが大きく、部品点数を減らせることに起因する効率化を考慮に入れても、トータルでは生産コストに見合わないことがわかった。【０００９】
本発明の解決しようとする課題は、生産ロスを抑制でき、虹ムラの発生が抑制でき、ブラックアウトの発生が抑制できる透明基材フィルム積層体を提供することである。
【課題を解決するための手段】
【００１０】
本発明者らが、上記の課題を解決するために鋭意検討を行った。その結果、部品点数を減らさずに、高レターデーションフィルムとは別の支持体上に導電層を形成した透明導電性フィルムを用いた場合も、別の支持体上に導電層を形成した透明導電性フィルムの辺に対して平行および垂直な四角形状に切りだした部材および高レターデーションフィルムを積層するだけでは虹ムラの発生とブラックアウトの発生を抑制できないことを見出した。すなわち、単にこれらの２つのフィルムを積層しただけでは虹ムラの発生とブラックアウトの発生を抑制できなくなることを見出した。【００１１】
そこで、本発明者らはさらなる検討を進めたところ、虹ムラとブラックアウトを解消できる程度にＲｅが大きい第一の透明基材フィルムを偏光板の吸収軸に対して約４５°傾けて使用することで、偏光板から出た光の偏光は解消されて虹ムラとブラックアウトを抑制できる偏光状態となることがわかった。これを第一段階の偏光解消と言う。この第一段階の偏光解消では、虹ムラとブラックアウトがある程度は抑制される。
しかしながら、Ｒｅが大きい第一の透明基材フィルムとは別の任意の第二の透明基材フィルム（導電層などの機能層の支持体）を第一の透明基材フィルムよりもバックライト側に配置すると、第二の透明基材フィルムに起因して虹ムラとブラックアウトが発生することがわかった。一度発生した虹ムラとブラックアウトを生じる偏光状態となった光が次にＲｅが大きい第一の透明基材フィルムを通過しても虹ムラとブラックアウトの発生を抑制できないことがわかった。【００１２】
また、任意の第二の透明基材フィルム（導電層などの機能層の支持体）を第一の透明基材フィルムよりも視認側に配置したとしても、互いの遅相軸どうしが一致したり、遅相軸と進相軸が一致したり、互いの遅相軸どうしのなす角度が小さ過ぎたり大きすぎたりする場合には、いずれも第一の透明基材フィルムを通って第一段階の偏光解消をした光が次に第二の透明基材フィルムを通過すると再び虹ムラおよび／またはブラックアウトが発生することがわかった。
また、第一の透明基材フィルムとして、虹ムラとブラックアウトを解消できる程度にＲｅが大きくはない第一の透明基材フィルムを用いた場合も、第一の透明基材フィルムに起因して虹ムラとブラックアウトが発生し、一度発生した虹ムラとブラックアウトは遅相軸の角度をあわせて視認側に配置した第二の透明基材フィルムを通しても解消できなかった。【００１３】
以上の検討を踏まえ、本発明者らは、虹ムラとブラックアウトを解消できる程度にＲｅが大きい第一の透明基材フィルムとは別の第二の透明基材フィルムを第一の透明基材フィルムに対して更に互いの遅相軸どうしを約４５°傾けて、かつ、視認側に配置することで、第一の透明基材フィルムを通って第一段階の偏光解消をした光の偏光度合いが、さらに虹ムラとブラックアウトを抑制できる（更に解消される）方向に変わることを見出した。これを第二段階の偏光解消と言う。この第二段階の偏光解消では、虹ムラとブラックアウトの解消が保持されることも見出し、上記課題を解決して本発明を完成させるに至った。
上記課題を達成するための具体的手段である本発明は以下のとおりである。【００１４】
［１］  バックライト光源と、バックライト光源の視認側に配置された偏光板とを少なくとも有する画像表示装置の偏光板の視認側に配置されて用いられる透明基材フィルム積層体であって、
透明基材フィルム積層体が少なくとも第一の透明基材フィルムと第二の透明基材フィルムを有し、
第一の透明基材フィルムのフィルム面内のレターデーションＲｅが４０００ｎｍ以上であり、
第一の透明基材フィルムの遅相軸と偏光板の吸収軸のなす角が４５°±２０°となるように配置されて用いられ、
第二の透明基材フィルムの遅相軸と偏光板の吸収軸のなす角が９０°±３０°または０°±３０°となるように配置されて用いられ、
第一の透明基材フィルムおよび第二の透明基材フィルムの遅相軸どうしのなす角が０°および９０°以外であり、
第一の透明基材フィルムに対して第二の透明基材フィルムが視認側に配置されて用いられる透明基材フィルム積層体。
［２］  ［１］に記載の透明基材フィルム積層体は、第二の透明基材フィルムのフィルム面内のレターデーションＲｅが、０ｎｍより大きく、第一の透明基材フィルムのフィルム面内のレターデーションＲｅより小さいことが好ましい。
［３］  ［１］または［２］に記載の透明基材フィルム積層体は、第一の透明基材フィルムのフィルム面内のレターデーションＲｅのフィルム厚み方向のレターデーションＲｔｈに対する比Ｒｅ／Ｒｔｈが０．５以上であることが好ましい。
［４］  ［１］〜［３］のいずれか１つに記載の透明基材フィルム積層体は、第二の透明基材フィルムのフィルム厚み方向のレターデーションＲｔｈが２００００ｎｍ以下であることが好ましい。
［５］  ［１］〜［４］のいずれか１つに記載の透明基材フィルム積層体は、第一の透明基材フィルムおよび第二の透明基材フィルムのうち少なくとも１つがポリエステルフィルムであることが好ましい。
［６］  ［１］〜［５］のいずれか１つに記載の透明基材フィルム積層体は、第一の透明基材フィルムが一軸配向ポリエステルフィルムであることが好ましい。
［７］  ［１］〜［６］のいずれか１つに記載の透明基材フィルム積層体は、第二の透明基材フィルムが二軸配向ポリエステルフィルムであることが好ましい。
［８］  ［１］〜［７］のいずれか１つに記載の透明基材フィルム積層体は、第一の透明基材フィルムの厚みが４０μｍ以上であることが好ましい。
［９］  ［１］〜［８］のいずれか１つに記載の透明基材フィルム積層体は、第二の透明基材フィルムの厚みが８０μｍ以下であり、第一の透明基材フィルムの厚みより薄いことが好ましい。
［１０］  ［１］〜［９］のいずれか１つに記載の透明基材フィルム積層体は、画像表示装置が、バックライト光源と偏光子の間に液晶セルを有することが好ましい。
［１１］  ［１］〜［１０］のいずれか１つに記載の透明基材フィルム積層体は、第二の透明基材フィルムが、導電層が形成された導電性フィルムであることが好ましい。
［１２］  ［１１］に記載の透明基材フィルム積層体は、導電層が、複数の金属細線を含むことが好ましい。
［１３］  ［１２］に記載の金属細線がメッシュ状に配置されていることが好ましい。
［１４］  ［１２］に記載の金属細線がランダムに配置されていることが好ましい。
［１５］  ［１２］〜［１４］のいずれか１つに記載の透明基材フィルム積層体は、金属細線が銀または銀を含む合金からなることが好ましい。
［１６］  ［１２］〜［１４］のいずれか１つに記載の透明基材フィルム積層体は、金属細線が銅または銅を含む合金からなることが好ましい。
［１７］  ［１１］に記載の透明基材フィルム積層体は、導電層が酸化物からなることが好ましい。
［１８］  ［１７］に記載の透明基材フィルム積層体は、酸化物が酸化スズを含有する酸化インジウムまたはアンチモンを含有する酸化スズからなることが好ましい。
［１９］  ［１］〜［１８］のいずれか１つに記載の透明基材フィルム積層体は、第一の透明基材フィルムおよび第二の透明基材フィルムが粘着材を介して積層されたことが好ましい。
［２０］  ［１］〜［１９］のいずれか１つに記載の透明基材フィルム積層体は、バックライト光源が蛍光体方式の白色発光ダイオードであることが好ましい。
［２１］  ［１］〜［２０］のいずれか１つに記載の透明基材フィルム積層体は、透明基材フィルム積層体が四角形状であり、かつ、透明基材フィルム積層体の各辺と偏光板の吸収軸とのなす角が９０°±３０°または０°±３０°となるように配置されて用いられることが好ましい。
［２２］  ［１］〜［２１］のいずれか１つに記載の透明基材フィルム積層体は、透明基材フィルム積層体が四角形状であり、かつ、透明基材フィルム積層体の各辺と第二の透明基材フィルムの遅相軸とのなす角が９０°±３０°または０°±３０°であることが好ましい。
［２３］  ［１］〜［２２］のいずれか１つに記載の透明基材フィルム積層体を含むタッチパネル用センサーフィルム。
［２４］  ［１］〜［２２］のいずれか１つに記載の透明基材フィルム積層体を備えるタッチパネル。
［２５］  ［１］〜［２２］のいずれか１つに記載の透明基材フィルム積層体を備える画像表示装置。
［２６］  バックライト光源と、バックライト光源の視認側に配置された偏光板とを少なくとも有する画像表示装置の視認性改善方法であって、
［１］〜［２２］のいずれか１つに記載の透明基材フィルム積層体を偏光板の視認側に配置し、
透明基材フィルム積層体が少なくとも第一の透明基材フィルムと第二の透明基材フィルムを有し、
第一の透明基材フィルムのフィルム面内のレターデーションＲｅが４０００ｎｍ以上であり、
第一の透明基材フィルムの遅相軸と偏光板の吸収軸のなす角が４５°±２０°となるように配置し、
第二の透明基材フィルムの遅相軸と偏光板の吸収軸のなす角が９０°±３０°または０°±３０°となるように配置し、
第一の透明基材フィルムの遅相軸と第二の透明基材フィルムの遅相軸とのなす角が０°または９０°ではなく、
第一の透明基材フィルムに対して第二の透明基材フィルムを視認側に配置する画像表示装置の視認性改善方法。
【発明の効果】
【００１５】
本発明の構成によれば生産ロスを抑制でき、虹ムラの発生が抑制でき、ブラックアウトの発生が抑制できる透明基材フィルム積層体を提供することができる。
【図面の簡単な説明】
【００１６】
【図１】図１は、本発明の画像表示装置の一例における、断面の概略図である。
【図２】図２は、本発明の画像表示装置の一例における、偏光板、第一の透明基材フィルムおよび第二の透明基材フィルムの積層順を説明する図である。
【図３】図３は、本発明の画像表示装置の一例における、透明基材フィルムの遅相軸と偏光板の吸収軸のなす角の関係を説明する図である。
【発明を実施するための形態】
【００１７】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１８】
また、透明基材フィルムの製造方法は、後に詳述するが、第一の透明基材フィルムおよび第二の透明基材フィルムは、通常、ロール等を用いて搬送し、延伸することにより得られることが好ましい。このとき、フィルムの搬送方向をＭＤ（Ｍａｃｈｉｎｅ  Ｄｉｒｅｃｔｉｏｎ）方向とも称する。また、フィルムのＭＤ方向は、フィルムの長手方向とも称される。また、フィルム幅方向とは、長手方向に直交する方向である。フィルム幅方向は、フィルムを搬送しながら製造されたフィルムにおいては、ＴＤ（Ｔｒａｎｓｖｅｒｓｅ  Ｄｉｒｅｃｔｉｏｎ）方向とも呼ばれる。
透明基材フィルム積層体、第一の透明基材フィルム、第二の透明基材フィルム、透明導電層などが「透明」とは、ＪＩＳ−Ｋ−７３６１に記載の方法で測定した透過率が６０％以上であることを意味する。第一の透明基材フィルムの透過率は８０％以上であることがより好ましく、８５％以上であることが特に好ましい。第二の透明基材フィルムが導電層を有する場合、透明基材フィルム積層体、第二の透明基材フィルムおよび透明導電層の可視光透過率は導電層の透過率によって主に定まることがある。導電層の透過率は、７０％以上であることがより好ましく、７５％以上であることが特に好ましい。
【００１９】
［透明基材フィルム積層体］
本発明の透明基材フィルム積層体は、バックライト光源と、バックライト光源の視認側に配置された偏光板とを少なくとも有する画像表示装置の偏光板の視認側に配置されて用いられる透明基材フィルム積層体であって、
透明基材フィルム積層体が少なくとも第一の透明基材フィルムと第二の透明基材フィルムを有し、
第一の透明基材フィルムのフィルム面内のレターデーションＲｅが４０００ｎｍ以上であり、
第一の透明基材フィルムの遅相軸と偏光板の吸収軸のなす角が４５°±２０°となるように配置されて用いられ、
第二の透明基材フィルムの遅相軸と偏光板の吸収軸のなす角が９０°±３０°または０°±３０°となるように配置されて用いられ、
第一の透明基材フィルムおよび第二の透明基材フィルムの遅相軸どうしのなす角が０°および９０°以外であり、
第一の透明基材フィルムに対して第二の透明基材フィルムが視認側に配置されて用いられる透明基材フィルム積層体である。
【００２０】
このような構成により、本発明の透明基材フィルム積層体は、生産ロスを抑制でき、虹ムラの発生が抑制でき、ブラックアウトの発生が抑制できる。
以下、本発明の透明基材フィルム積層体、タッチパネル用センサーフィルム、タッチパネル、画像表示装置および画像表示装置の視認性改善方法の好ましい態様について説明する。
【００２１】
＜透明基材フィルム積層体の構成＞
まず、本発明の透明基材フィルム積層体の構成を、図面を用いて説明する。本発明の透明基材フィルム積層体の構成は、図面によって限定されるものではない。
図１は、本発明の画像表示装置の一例における、断面の概略図である。
図１に示した本発明の透明基材フィルム積層体５は、バックライト光源１４と、バックライト光源の視認側に配置された偏光板１１とを少なくとも有する画像表示装置１５の偏光板の視認側２１Ａに配置されて用いられる透明基材フィルム積層体であって、透明基材フィルム積層体５が少なくとも第一の透明基材フィルム１と第二の透明基材フィルム２を有する。
【００２２】
本発明の透明基材フィルム積層体は、バックライト光源が蛍光体方式の白色発光ダイオードであることが好ましい。バックライト光源は実質的に連続的な発光スペクトルであることが好ましく、この場合に特に本発明の透明基材フィルム積層体は、生産ロスを抑制でき、虹ムラの発生が抑制でき、ブラックアウトの発生が抑制できる。
【００２３】
（各部材の配置）
図１に示した本発明の透明基材フィルム積層体は、画像表示装置１５が、バックライト光源１４と偏光板１１の間に液晶セル１３を有することが好ましい。画像表示装置が偏光板を２枚有する場合（図１には不図示）は、本発明の透明基材フィルム積層体は、画像表示装置の視認側の偏光板のさらに視認側に配置されて用いられることが好ましい。
本発明の透明基材フィルム積層体５は、本発明の画像表示装置１５における偏光板１１と接着剤１２を介して積層されたことが好ましい。
【００２４】
透明基材フィルム積層体は、第一の透明基材フィルムと第二の透明基材フィルム以外の部材を有していてもよい。図１に示した本発明の透明基材フィルム積層体５は、第一の透明基材フィルム１および第二の透明基材フィルム２が粘着材３を介して積層されたことが好ましい。
透明基材フィルム積層体をタッチパネルに用いる場合、図１に示した本発明のタッチパネル７は、本発明の透明基材フィルム積層体５における第二の透明基材フィルム２が導電層４を有することが好ましい。第二の透明基材フィルム２が導電層４を有する場合、タッチパネル用センサーフィルムとして好適に用いることができる。
図１に示した本発明のタッチパネル７は、さらに前面板６を有することが好ましい。前面板としては、ガラス基板やカバープラスチックが好ましい。また、前面板６と第二の透明基材フィルム２が粘着材３を介して積層されたことが好ましい。
導電層４は図１に示されているように、部分的にパターン状やメッシュ状に形成されてもよく、第二の透明基材フィルム２の全面を覆う層状に形成されてもよい。
【００２５】
−第二の透明基材フィルムの配置−
図２は、本発明の画像表示装置の一例における、偏光板、第一の透明基材フィルムおよび第二の透明基材フィルムの積層順を説明する図である。
本発明の透明基材フィルム積層体５は、第一の透明基材フィルム１に対して第二の透明基材フィルム２が視認側２１Ａに配置されて用いられる。第一の透明基材フィルムに対して第二の透明基材フィルムが視認側に配置されて用いられると、虹ムラの発生が抑制できる。図２に示した本発明の画像表示装置の一例では、第一の透明基材フィルムの遅相軸の方位１Ａ、第二の透明基材フィルムの遅相軸の方位２Ａおよび偏光板の吸収軸の方位１１Ａが、いずれもｘｙ平面状に存在し、視認側２１Ａの方位はｚ軸の正方向である。なお、一般に画像表示装置における偏光板の吸収軸の方位１１Ａが、画像表示装置の画像表示部（表示画面）に対して左右方向、すなわちｙ軸方向であることが多く、上下方向、すなわちｘ軸方向であることもある。一般に画像表示装置における画像表示装置の画像表示部（表示画面）の左右方向の辺はｙ軸方向と一致し、上下方向の辺はｘ軸方向と一致する。
【００２６】
（第一の透明基材フィルムの遅相軸、第二の透明基材フィルムの遅相軸および偏光板の吸収軸の配置）
図３は、本発明の画像表示装置の一例における、透明基材フィルムの遅相軸と偏光板の吸収軸のなす角の関係を説明する図である。
本発明の透明基材フィルム積層体は、第一の透明基材フィルムの遅相軸および第二の透明基材フィルムの遅相軸どうしのなす角１１３Ａが０°および９０°以外である。第一の透明基材フィルムの遅相軸および第二の透明基材フィルムの遅相軸どうしのなす角１１３Ａは、１〜８９°が好ましく、１０〜８０°がより好ましく、２０〜７０°が特に好ましく、３０〜６０°がより特に好ましく、４５°が最も好ましい。第一の透明基材フィルムの遅相軸および第二の透明基材フィルムの遅相軸どうしのなす角１１３Ａが０°および９０°以外であれば、第一の透明基材フィルムのＲｅと第二の透明基材フィルムのＲｅが単純に足し合わされず、かつ、第一の透明基材フィルムのＲｔｈと第二の透明基材フィルムのＲｔｈが単純に足しあわされない。そのため、前述の第一段階の偏光解消と第二段階の偏光解消を行うことができる。第一の透明基材フィルムの遅相軸および第二の透明基材フィルムの遅相軸どうしのなす角１１３Ａは４５°に近づくほど、第一段階の偏光解消と第二段階の偏光解消によってより虹ムラとブラックアウト抑制できるため、好ましい。
【００２７】
本発明の透明基材フィルム積層体５は、図３に示した第一の透明基材フィルムの遅相軸と偏光板の吸収軸のなす角１１１Ａが４５°±２０°となるように配置されて用いられる。第一の透明基材フィルムの遅相軸と偏光板の吸収軸のなす角１１１Ａは４５°±１５°が好ましく、４５°±１０°がより好ましく、４５°±５°がより更に好ましい。第一の透明基材フィルムの遅相軸と偏光板の吸収軸のなす角１１１Ａが４５°±２０°であると、第一段階の偏光解消をしやすくなり、虹ムラとブラックアウトの発生が抑制しやすくなる。
【００２８】
本発明の透明基材フィルム積層体５は、図３に示した第二の透明基材フィルムの遅相軸と偏光板の吸収軸のなす角１１２Ａが９０°±３０°または０°±３０°となるように配置されて用いられる。第二の透明基材フィルムの遅相軸と偏光板の吸収軸のなす角は９０°±１５°または０°±１５°が好ましく、９０°±７°または０°±７°がより好ましい。第二の透明基材フィルムの遅相軸と偏光板の吸収軸のなす角１１２Ａが９０°±３０°または０°±３０°であると、第二段階の偏光解消をしやすくなり、虹ムラとブラックアウトの発生が抑制しやすくなる。さらに、第二の透明基材フィルムの遅相軸と偏光板の吸収軸のなす角１１２Ａが９０°±３０°または０°±３０°であると、長尺状の第二の透明基材フィルムの辺に対して９０°±３０°または０°±３０°に傾けて第二の透明基材フィルムを所望の形状に切り出して本発明の透明基材フィルム積層体に用いることができ、生産ロスが抑制される。
【００２９】
（透明基材フィルム積層体が四角形状である場合の配置）
本発明の透明基材フィルム積層体は、視認側から見たときに（正射影が）透明基材フィルム積層体が四角形状であることが好ましく、長方形状であることがより好ましい。
図２に示したように本発明の透明基材フィルム積層体５が四角形状であり、かつ、透明基材フィルム積層体５の各辺（第一の透明基材フィルム１の各辺および第二の透明基材フィルム２の各辺）と偏光板の吸収軸の方位１１Ａとのなす角が９０°±３０°または０°±３０°となるように配置されて用いられることが好ましい。透明基材フィルム積層体の各辺と偏光板の吸収軸とのなす角の好ましい範囲は、後述の第二の透明基材フィルムの遅相軸と偏光板の吸収軸のなす角の好ましい範囲と同様である。
図２に示したように本発明の透明基材フィルム積層体５が四角形状であり、かつ、透明基材フィルム積層体５の各辺（第一の透明基材フィルム１の各辺および第二の透明基材フィルム２の各辺）と第二の透明基材フィルムの遅相軸の方位２Ａとのなす角が９０°±３０°または０°±３０°であることが好ましい。透明基材フィルム積層体の各辺と第二の透明基材フィルムの遅相軸とのなす角の好ましい範囲は、後述の第二の透明基材フィルムの遅相軸と偏光板の吸収軸のなす角の好ましい範囲と同様である。
【００３０】
＜第一の透明基材フィルムの特性＞
（位相差）
本発明の透明基材フィルム積層体は、第一の透明基材フィルムのフィルム面内のレターデーションＲｅが４０００ｎｍ以上である。Ｒｅはフィルム面内のレターデーションを表し、単位はｎｍである。
第一の透明基材フィルムのフィルム面内のレターデーションＲｅは、６０００ｎｍ以上が好ましく、８０００ｎｍ以上がより好ましい。第一の透明基材フィルムのＲｅが４０００ｎｍ以上であると、第一段階の偏光解消をしやすくなり、虹ムラを十分に抑制することができる。
【００３１】
第一の透明基材フィルムの厚み方向のレターデーションＲｔｈは３０００〜３００００ｎｍ以下が好ましく、３５００〜２５０００ｎｍがより好ましく、４０００〜２００００ｎｍ以下が更に好ましい。Ｒｔｈが３０００ｎｍを下回るフィルムを作るのは原理的に難しい。３００００ｎｍ以下であると、第一段階の偏光解消をしやすくなり、虹ムラが生じ難くなり、好ましい。
【００３２】
本発明の透明基材フィルム積層体は、第一の透明基材フィルムのフィルム面内のレターデーションＲｅのフィルム厚み方向のレターデーションＲｔｈに対する比Ｒｅ／Ｒｔｈが０．５以上であることが好ましい。
第一の透明基材フィルムのＲｅ／Ｒｔｈは、０．７以上が好ましく、０．８以上がより好ましい。０．５以上であると、第一段階の偏光解消をしやすくなり、虹ムラが生じ難くなる。
【００３３】
虹ムラは、Ｒｅ、Ｒｔｈの関係を表すＮｚ値を適切な値とすることでも低減することができる。虹ムラの低減効果および製造適性より、Ｎｚ値は絶対値が２．５以下であることが好ましく、０．５〜２．０であることがより好ましく、０．５〜１．７であることがさらに好ましい。
虹ムラは入射光により発生するため、通常は白表示時で観察される。
第一の透明基材フィルムおよび後述の第二の透明基材フィルムのフィルム面内のレターデーションＲｅは、下記式（１４）で表される。
【００３４】
Ｒｅ＝（ｎｘ−ｎｙ）×ｙ１・・・（１４）
ここで、ｎｘはフィルムの面内遅相軸方向の屈折率であり、ｎｙはフィルムの面内進相軸方向（面内遅相軸方向と直交する方向）の屈折率であり、ｙ１はフィルムの厚みである。
【００３５】
第一の透明基材フィルムおよび後述の第二の透明基材フィルムのフィルム厚み方向のレターデーションＲｔｈは下記式（１５）で表される。
【００３６】
Ｒｔｈ＝｛（ｎｘ＋ｎｙ）／２−ｎｚ｝×ｙ１・・・（１５）
ここでｎｚは第一の透明基材フィルムのフィルム厚み方向の屈折率である。
【００３７】
なお、第一の透明基材フィルムのＮｚ値は、下記式（１６）で表される。
【００３８】
Ｎｚ＝（ｎｘ−ｎｚ）／（ｎｘ−ｎｙ）・・・（１６）
【００３９】
本明細書中において、波長λｎｍでのＲｅ、Ｒｔｈ及びＮｚは次のようにして測定できる。
二枚の偏光板を用いて、第一の透明基材フィルムの配向軸方向を求め、配向軸方向が直交するように４ｃｍ×２ｃｍの長方形を切り出し、測定用サンプルとした。このサンプルについて、直交する二軸の屈折率（ｎｘ，ｎｙ）、及び厚み方向の屈折率（ｎｚ）をアッベ屈折率計（アタゴ社製、ＮＡＲ−４Ｔ、測定波長５８９ｎｍ）によって求め、前述の二軸の屈折率差の絶対値（｜ｎｘ−ｎｙ｜）を屈折率の異方性（△ｎｘｙ）とした。第一の透明基材フィルムの厚みｙ１（ｎｍ）は電気マイクロメータ（ファインリューフ社製、ミリトロン１２４５Ｄ）を用いて測定し、単位をｎｍに換算した。測定したｎｘ、ｎｙ、ｎｚ、ｙ１の値からＲｅ、Ｒｔｈ、Ｎｚをそれぞれ算出した。
【００４０】
上記のＲｅ、Ｒｔｈは、フィルムに用いられる樹脂の種類、樹脂と添加剤の量、レターデーション発現剤の添加、フィルムの厚み、フィルムの延伸方向と延伸率等により調整することができる。
第一の透明基材フィルムを上記のＲｅ、Ｒｔｈの範囲に制御する方法は特に制限はなく、例えば延伸法によって達成できる。
【００４１】
（厚み）
本発明の透明基材フィルム積層体は、第一の透明基材フィルムの厚みが４０μｍ以上であることが好ましい。第一の透明基材フィルムの厚みは６０μｍ以上が好ましく、８０μｍ以上がより好ましい。４０μｍ以上であると上述の光学特性を得やすく、虹ムラとブラックアウトを抑制しやすくなる。
第一の透明基材フィルムおよび後述の第二の透明基材フィルムの厚みｔは、接触式膜厚測定計を用い、縦延伸した方向（長手方向）に０．５ｍにわたり等間隔に５０点をサンプリングし、さらにフィルム幅方向（長手方向に直交する方向）にフィルム全幅にわたり等間隔（幅方向に５０等分）に５０点をサンプリングした後、これらの１００点の厚みを測定した。これら１００点の平均の厚みを求め、フィルムの厚みとした。
【００４２】
（屈折率、結晶化度）
本発明の透明基材フィルム積層体は、第一の透明基材フィルムが一軸配向ポリエステルフィルムであることが好ましい。第一の透明基材フィルムとして一軸配向ポリエステルフィルムを用いたほうが、上述の光学特性を得やすく、虹ムラとブラックアウトを抑制しやすくなる。
【００４３】
一軸配向ポリエステルフィルムであることは、フィルムの屈折率や結晶化度から確認することができる。具体的には、本発明の第一の透明基材フィルムは、長手方向もしくは幅方向の屈折率のうち小さい方の屈折率が１．６１０以下であり、長手方向もしくは幅方向の屈折率のうち大きい方の屈折率が１．６７０以上であり、かつ、結晶化度が５％を超えることが好ましい。
第一の透明基材フィルムの長手方向もしくは幅方向の屈折率のうち小さい方の屈折率の好ましい範囲は、１．６１０以下であることが好ましく、１．６０５以下であることがより好ましく、１．６００以下であることが更に好ましい。
第一の透明基材フィルムの長手方向もしくは幅方向の屈折率のうち大きい方の屈折率の好ましい範囲は、１．６７０以上であることが好ましく、１．６８０以上であることがより好ましく、１．６９０以上であることが更に好ましい。
また第一の透明基材フィルムの長手方向もしくは幅方向の屈折率のうち大きい方の屈折率と、長手方向もしくは幅方向屈折率のうち小さい方の屈折率の差は、０．０６０以上であることが好ましく、０．０７０以上であることがより好ましく、０．０８０以上であることが更に好ましく、０．０９０以上であることが最も好ましい。
第一の透明基材フィルムの結晶化度は、５％以上であることが好ましく、１５％以上であることがより好ましく、２０％以上であることが更に好ましく、２５％以上であることが最も好ましい。
【００４４】
＜第一の透明基材フィルムの材料、層構成、表面処理＞
第一の透明基材フィルムの材料はＲｅの範囲が本発明の趣旨に反しない限りは特に制限はなく、公知の樹脂や材料を用いることができる。
本発明の透明基材フィルム積層体は、第一の透明基材フィルムおよび後述の第二の透明基材フィルムに用いられる樹脂としては特に制限は無く、公知の樹脂を用いた樹脂フィルムを用いることができる。例えば、ポリエステル、ポリカーボネートなどが挙げられる。その中でも、本発明の透明基材フィルム積層体は、第一の透明基材フィルムおよび後述の第二の透明基材フィルムのうち少なくとも１つがポリエステルフィルムであることが好ましい。ポリエステルフィルムとは、ポリエステル樹脂を含むフィルムのことを言う。ポリエステル樹脂は、ポリエチレンテレフタレート、ポリエチレンナフタレート、ポリブチレンテレフタレートなどが挙げられる。その中でも、ポリエチレンテレフタレートであることが好ましい。ポリエステル樹脂を用いたほうが、第一の透明基材フィルムおよび後述の第二の透明基材フィルムの光学特性を得やすく、虹ムラとブラックアウトを抑制しやすくなる。
第一の透明基材フィルムがポリエステルフィルムである場合、ポリエステル樹脂を主成分（フィルム全体に占める樹脂の質量割合が５０質量％以上）とする層の単層フィルムであってもよいし、ポリエステル樹脂を主成分とする層を少なくとも１層有する多層フィルムであってもよい。また、これら単層フィルム又は多層フィルムの両面又は片面に表面処理が施されたものであってもよい。表面処理は、コロナ処理、ケン化処理、熱処理、紫外線照射、電子線照射等を用いた表面改質であってもよいし、高分子や金属等の塗布や蒸着等を用いた薄膜形成であってもよい。フィルム全体に占める樹脂の質量割合は、通常５０質量％以上、好ましくは７０質量％以上、より好ましくは９０質量％以上である。
第一の透明基材フィルムの少なくとも片面に易接着層が積層されたことが好ましい。前述の易接着層が、粒子を含有し、前述の易接着層の表面から前述の粒子が突出する高さが、前述の易接着層の厚み以上であることがより好ましい。
前述の易接着層の表面から前述の粒子が突出する高さは、１ｍｍ四方の易接着層中の５点における平均値である。
易接着層に含有される粒子の、前述の易接着層の表面から前述の粒子が突出する高さが易接着層（好ましくは塗布層）の厚みを下回ると、滑り性が低下し、シワが生じやすくなる。
粒子の種類は、特に限定されるものではない。粒子の具体例としては、例えば、シリカ、炭酸カルシウム、炭酸マグネシウム、炭酸バリウム、硫酸カルシウム、リン酸カルシウム、リン酸マグネシウム、カオリン、酸化アルミニウム、酸化チタン、酸化ジルコニウム等の粒子が挙げられ、好ましくはシリカ、酸化アルミニウム、酸化チタン、酸化ジルコニウムである。また、特公昭５９−５２１６号公報、特開昭５９−２１７７５５号公報等に記載されている耐熱性有機粒子を用いてもよい。この他の耐熱性有機粒子の例として、熱硬化性尿素樹脂、熱硬化性フェノール樹脂、熱硬化性エポキシ樹脂、ベンゾグアナミン樹脂等が挙げられる。
粒子径については、前述の易接着層が、前述の易接着層の表面から前述の粒子が突出する高さが、前述の易接着層の厚み以上となる粒子径であることが好ましい。一次平均粒子径を調整された粒子を用いることが好ましい。結果として前述の易接着層の表面から前述の粒子が突出する高さが、前述の易接着層の厚み以上となるよう凝集した粒子であってもよい。凝集した粒子の場合は、二次平均粒子径を測定することで前述の易接着層の表面から前述の粒子が突出する高さを確認可能である。
【００４５】
（１−１）ポリエステル樹脂
前述のポリエステル樹脂としては、国際公開ＷＯ２０１２／１５７６６２号公報の［００４２］の組成のものが好ましく用いられる。
ポリエステルとして、ポリエチレンテレフタレート（Ｐｏｌｙｅｔｈｙｌｅｎｅ  ｔｅｒｅｐｈｔｈａｌａｔｅ；ＰＥＴ）、ポリエチレンナフタレート（Ｐｏｌｙｅｔｈｙｌｅｎｅ  ｎａｐｈｔｈａｌａｔｅ；ＰＥＮ）、ポリブチレンテレフタレート、ポリシクロヘキサンジメチレンテレフタレート等を使用できる。コスト、耐熱性からＰＥＴ、ＰＥＮがより好ましく、さらに好ましくはＰＥＴである（ＰＥＮはややＲｅ／Ｒｔｈが小さくなりやすい）。
ポリエステルは、ポリエチレンテレフタレートが最も好ましいが、ポリエチレンナフタレートも好ましく用いることができ、例えば特開２００８−３９８０３号公報に記載のものを好ましく用いることができる。
【００４６】
ポリエチレンテレフタレートは、ジカルボン酸成分としてテレフタル酸に由来する構成単位と、ジオール成分としてエチレングリコールに由来する構成単位とを有するポリエステルである。ポリエチレンテレフタレートは、全繰り返し単位の８０モル％以上がエチレンテレフタレートであることが好ましい。ポリエチレンテレフタレートは、他の共重合成分に由来する構成単位を含んでいてもよい。他の共重合成分としては、イソフタル酸、パラ−β−オキシエトキシ安息香酸、４，４’−ジカルボキシジフェニール、４，４’−ジカルボキシベンゾフェノン、ビス（４−カルボキシフェニル）エタン、アジピン酸、セバシン酸、５−ナトリウムスルホイソフタル酸、１，４−ジカルボキシシクロヘキサン等のジカルボン酸成分や、プロピレングリコール、ブタンジオール、ネオペンチルグリコール、ジエチレングリコール、シクロヘキサンジオール、ビスフェノールＡのエチレンオキサイド付加物、ポリエチレングリコール、ポリプロピレングリコール、ポリテトラメチレングリコール等のジオール成分が挙げられる。これらのジカルボン酸成分やジオール成分は、必要により２種類以上を組み合わせて使用することができる。また、上記カルボン酸成分やジオール成分と共に、パラ−オキシ安息香酸等のオキシカルボン酸を併用することも可能である。他の共重合成分として、少量のアミド結合、ウレタン結合、エーテル結合、カーボネート結合等を含有するジカルボン酸成分及び／又はジオール成分が用いられていてもよい。ポリエチレンテレフタレートの製造方法としては、テレフタル酸とエチレングリコール、並びに必要に応じて他のジカルボン酸及び／又は他のジオールを直接反応させるいわゆる直接重合法；テレフタル酸のジメチルエステルとエチレングリコール、並びに必要に応じて他のジカルボン酸のジメチルエステル及び／又は他のジオールをエステル交換反応させる、いわゆるエステル交換反応法等の任意の製造方法を適用することができる。
【００４７】
（１−２）ポリエステル樹脂の物性
（１−２−１）固有粘度
ポリエステル樹脂の固有粘度ＩＶ（Ｉｎｔｒｉｎｓｉｃ  Ｖｉｓｃｏｓｉｔｙ）は０．５以上０．９以下が好ましく、より好ましくは０．５２以上０．８以下、さらに好ましくは０．５４以上０．７以下である。このようなＩＶにするには、ポリエステル樹脂を合成するときに、後述の溶融重合に加えて、固相重合を併用しても構わない。
【００４８】
（１−２−２）アセトアルデヒド含率
ポリエステル樹脂のアセトアルデヒド含有量は５０ｐｐｍ（ｐａｒｔｓ  ｐｅｒ  ｍｉｌｌｉｏｎ）以下であることが好ましい。さらに好ましくは４０ｐｐｍ以下、特に好ましくは３０ｐｐｍ以下である。アセトアルデヒドはアセトアルデヒド同士で縮合反応を容易に起こし、副反応物として水が生成し、この水により、ポリエステルの加水分解が進む場合がある。アセトアルデヒド含有量の下限は現実的には１ｐｐｍ程度である。アセトアルデヒド含有量を上記範囲にするためには、樹脂の製造時の溶融重合および固相重合など各工程での酸素濃度を低く保つ；樹脂保管時および乾燥時の酸素濃度を低く保つ；フィルム製造時に押出機、メルト配管およびダイ等で樹脂にかかる熱履歴を低くする；溶融させる際の押出機のスクリュー構成等で局所的に強い剪断がかからなくするなどの方法を採用することが出来る。
【００４９】
−触媒−
ポリエステルの重合には、Ｓｂ、Ｇｅ、Ｔｉ、Ａｌ系触媒が用いられ、好ましくはＳｂ、Ｔｉ、Ａｌ系触媒、さらに好ましくはＴｉ系触媒である。
すなわち、本発明のポリエステルフィルムは、ポリエステルが、チタン原子を含む触媒を用いて重合されてなることが好ましい。
Ｔｉ系触媒を用いることで、他の触媒（例えばＳｂ系）を用いた場合より、画像表示装置に組み込んだ際に表示装置の表示品質を改善できるポリエステルフィルムとすることができる。これは以下の理由に基づくと推察される。
Ｔｉ系触媒は、触媒活性が高いため、必要な添加量が少なく済む。また還元下での反応となるため、酸化チタンとなっての異物析出も起こりにくい。そのため、触媒起因の異物が少なく、欠点故障が起こりにくいことが画像表示装置の表示品質を改善できる理由である。
【００５０】
・Ｔｉ系触媒：
Ｔｉ系触媒としては、特開２０１３−４７３１７号公報の［００６３］〜［００９０］に記載のものを援用して使用でき、この公報に記載された内容は本明細書に組み込まれる。その中でも、Ｔｉ触媒としてはテトラ−ｎ−プロピルチタネート、テトラ−ｉ−プロピルチタネート、テトラ−ｎ−ブチルチタネート、テトラ−ｎ−ブチルチタネートテトラマー、テトラ−ｔ−ブチルチタネート、テトラシクロヘキシルチタネート、テトラフェニルチタネート、テトラベンジルチタネート等のチタンアルコキシド、チタンアルコキシドの加水分解により得られるチタン酸化物、チタンアルコキシドと珪素アルコキシドもしくはジルコニウムアルコキシドとの混合物の加水分解により得られるチタン−珪素もしくはジルコニウム複合酸化物、酢酸チタン、蓚酸チタン、蓚酸チタンカリウム、蓚酸チタンナトリウム、チタン酸カリウム、チタン酸ナトリウム、チタン酸−水酸化アルミニウム混合物、塩化チタン、塩化チタン−塩化アルミニウム混合物、チタンアセチルアセトナート、有機酸を配位子とする有機キレートチタン錯体等を用いることが好ましい。
上記Ｔｉ系触媒を用いてポリエステル樹脂を重合する方法としては特に制限はなく、具体的には、特開２０１３−４７３１７号公報の［００６３］〜［０１１１］に従い重合できる。
Ｔｉ系触媒量は、ポリエステルの質量に対するＴｉ元素の量として１〜５０ｐｐｍが好ましく、より好ましくは２〜３０ｐｐｍ、さらに好ましくは３〜１５ｐｐｍである。
・Ａｌ系触媒：
上記Ａｌ系触媒としては、ＷＯ２０１１／０４０１６１号公報の［００１３］〜［０１４８］（ＵＳ２０１２／０１８３７６１号公報の［００２１］〜［０１２３］）に記載のものを援用して使用でき、これらの公報に記載された内容は本明細書に組み込まれる。
上記Ａｌ系触媒を用いてポリエステル樹脂を重合する方法としては特に制限はなく、具体的には、ＷＯ２０１２／００８４８８号公報の［００９１］〜［００９４］（ＵＳ２０１３／０１１２２７１号公報の［０１４４］〜［０１５３］）を援用して、これらの公報に従い重合できる。これらの公報に記載された内容は本明細書に組み込まれる。
このようなＡｌ系触媒は、例えば特開２０１２−１２２０５１号公報の［００５２］〜［００５４］、［００９９］〜［０１０４］（ＷＯ２０１２／０２９７２５号公報の［００４５］〜［００４７］、［００９１］〜［００９６］）を援用して、これらの公報に従い調製できる。これらの公報に記載された内容は本明細書に組み込まれる。Ａｌ系触媒量は、ポリエステル樹脂の質量に対するＡｌ元素の量として３〜８０ｐｐｍが好ましく、より好ましくは５〜６０ｐｐｍ、さらに好ましくは５〜４０ｐｐｍである。
・Ｓｂ系触媒：
上記Ｓｂ系触媒としては、特開２０１２−４１５１９号公報の［００５０］、［００５２］〜［００５４］に記載のものを使用できる。
上記Ｓｂ系触媒を用いてポリエステル樹脂を重合する方法としては特に制限はない。具体的には、ＷＯ２０１２／１５７６６２号公報の［００８６］〜［００８７］に従い重合できる。
【００５１】
（１−３）添加剤：
第一の透明基材フィルムには公知の添加剤を加えることも好ましい。その例としては、紫外線吸収剤、粒子、滑剤、ブロッキング防止剤、熱安定剤、酸化防止剤、帯電防止剤、耐光剤、耐衝撃性改良剤、潤滑剤、染料、顔料等が挙げられる。ただし、第一の透明基材フィルムは、一般に透明性が必要とされるため、添加剤の添加量は最小限にとどめておくことが好ましい。
【００５２】
また、多層構造の第一の透明基材フィルムの場合、少なくとも３層構造のものが好ましい。
【００５３】
第一の透明基材フィルムには、その他添加剤を用いてもよく、例えばＷＯ２０１２／１５７６６２号公報の［００５８］に記載のものを援用して使用でき、これらの公報に記載された内容は本明細書に組み込まれる。
【００５４】
＜第一の透明基材フィルムの製造方法＞
第一の透明基材フィルムの製造方法は、特に制限されることはなく、公知の方法を採用することができる。その中でも、第一の透明基材フィルムの製造方法は、一軸配向フィルムの製造方法であることが好ましく、積極的な延伸を一方向のみに行うことが好ましく、積極的な延伸をＴＤ方向のみに行うことがより好ましい。
第一の基材フィルムの製造方法は、フィルム搬送路の両側に設置された一対のレールに沿って走行するクリップを有するテンター式延伸装置を用いる第一の透明基材フィルムの製造方法であって、実質的に未延伸のフィルム（好ましくは実質的に未延伸のポリエステルフィルム）を前述のクリップで把持しながら横延伸する工程と、前述の横延伸後のフィルムを前述のテンター内の最高温度まで加熱する熱固定工程とを含むことが好ましい。第一の基材フィルムの製造方法は、前述の横延伸工程における横延伸倍率を３．３倍以上４．８倍以下の範囲に制御することが好ましい。第一の基材フィルムの製造方法は、前述の横延伸工程において、延伸開始時の膜面温度を８０℃以上９５℃以下の範囲に保ち、かつ延伸終了時の膜面温度を９０℃以上１０５℃以下に保ち、前述の延伸開始時から前述の延伸終了時にかけて膜面温度を徐々に上昇させることが好ましい。
ここで、「実質的に未延伸のポリエステルフィルム」とは、ＭＤ方向およびＴＤ方向の屈折率がいずれも１．５９０以下であるポリエステルフィルムのことを意味し、例えばＭＤ方向に微量延伸するなどしても、ＭＤ方向およびＴＤ方向の屈折率がいずれも１．５９０以下であるポリエステルフィルムなども実質的に未延伸のポリエステルフィルムに含まれる。
以下、第一の透明基材フィルムの製造方法の好ましい態様について、説明する。
【００５５】
（溶融混練）
前述の実質的に未延伸のフィルムは、樹脂を溶融押出ししてフィルム状に成形されてなることが好ましい。
樹脂、または上述のマスターバッチ法で製造した樹脂と添加剤のマスターバッチを含水率２００ｐｐｍ以下に乾燥した後、単軸あるいは２軸の押出し機に導入し溶融させることが好ましい。この時、樹脂の分解を抑制するために、窒素中あるいは真空中で溶融することも好ましい。詳細な条件は、特許４９６２６６１号の［００５１］〜［００５２］（ＵＳ２０１３／０１００３７８号公報の［００８５］〜［００８６］）を援用して、これらの公報に従い実施でき、これらの公報に記載された内容は本明細書に組み込まれる。さらに、溶融樹脂（メルト）の送り出し精度を上げるためギアポンプを使用することも好ましい。また、異物除去のための３μｍ〜２０μｍの濾過機を用いることも好ましい。
【００５６】
（押出し、共押出し）
溶融混練した樹脂を含むメルトをダイから押出すことが好ましい。単層で押出しても、多層で押出してもよい。多層で押出す場合は、例えば、添加剤を含む層と含まない層を積層しても良く、より好ましくは添加剤を内層にした３層構成が、添加剤のブリードアウトを抑制し好ましい。
ブリードアウトした添加剤は工製膜工程のパスロールに転写、フィルムとロールの摩擦係数を増加しスリキズが発生し易く好ましくない。
フィルムが多層で押出されて製造されてなる場合、得られるフィルムの好ましい内層の厚み（全層に対する比率）は５０％以上９５％以下が好ましく、より好ましくは６０％以上９０％以下、さらに好ましくは７０％以上８５％以下である。このような積層は、フィードブロックダイやマルチマニホールドダイを用いることで実施できる。
【００５７】
（キャスト）
特開２００９−２６９３０１号公報の［００５９］に従い、ダイから押出したメルトをキャスティングドラム上に押出し、冷却固化し、前述の実質的に未延伸のフィルム（原反）を得ることが好ましい。
前述の実質的に未延伸のポリエステルフィルムの長手方向の屈折率が１．５９０以下であることが好ましく、１．５８５以下がより好ましく、１．５８０以下が更に好ましい。
前述の実質的に未延伸のポリエステルフィルムの結晶化度が５％以下であることが好ましく、３％以下がより好ましく、１％以下が更に好ましい。なお、ここでいう前述の実質的に未延伸のポリエステルフィルムの結晶化度とは、フィルム幅方向の中央部の結晶化度を意味する。
結晶化度を調整する時、キャスティングドラムの端部の温度を低めにしたり、キャストドラム上に送風したりしてもよい。
結晶化度については、フィルムの密度から算出することができる。すなわち、フィルムの密度Ｘ（ｇ／ｃｍ３）、結晶化度０％での密度Ｙ＝１．３３５ｇ／ｃｍ３、結晶化度１００％での密度Ｚ＝１．５０１ｇ／ｃｍ３を用いて下記計算式より結晶化度（％）を導出することができる。
結晶化度＝｛Ｚ  ×  （Ｘ−Ｙ）｝／｛Ｘ  ×  （Ｚ−Ｙ）｝×１００
なお、密度の測定は、ＪＩＳ  Ｋ７１１２に準じて測定を行った。
【００５８】
（ポリマー層（易接着層）の形成）
溶融押出しされた前述の実質的に未延伸のフィルムには、後述する延伸の前あるいは後にポリマー層（好ましくは易接着層）を塗布により形成してもよい。
前述のポリマー層としては、一般にタッチパネル用樹脂基材として有していてもよい機能層を挙げることができ、その中でも前述のポリマー層として易接着層を形成することが好ましい。易接着層はＷＯ２０１２／１５７６６２号公報の［００６２］〜［００７０］に記載の方法で塗設することができる。
前述の易接着層の形成用組成物（好ましくは塗布液）が、粒子を含有し、前述の易接着層の表面から前述の粒子が突出する高さが、前述の易接着層の厚み以上となるように易接着層の厚みと粒子の平均粒径を制御し、易接着層を形成することが好ましい。
【００５９】
（横延伸）
フィルム搬送路の両側に設置された一対のレールに沿って走行するクリップを有するテンター式延伸装置を用いて、実質的に未延伸のフィルムを前述のクリップで把持しながら横延伸する工程を含むことが好ましい。
【００６０】
フィルム搬送路の両側に設置された一対のレールに沿って走行するクリップを有するテンター式延伸装置としては特に制限はない。一対のレールは、通常は一対の無端のレールが用いられる。
なお、クリップは、把持部材と同義である。
【００６１】
第一の透明基材フィルムの製造方法は、実質的に未延伸のフィルムを横延伸することが好ましい。横延伸は、実質的に未延伸のフィルムをフィルム搬送路に沿って搬送しながら、フィルム搬送方向に直交する方向に行われる。
横延伸することにより、フィルム面内のレターデーションＲｅを大きく発現させることができる。特に前述のＲｅ、Ｒｅ／Ｒｔｈの範囲を満たす第一の透明基材フィルムを達成するには、少なくとも横延伸を行うことが好ましい。
【００６２】
第一の透明基材フィルムの製造方法は、前述の横延伸工程における横延伸倍率は、３．３倍以上４．８倍以下の範囲に制御することが好ましい。横延伸倍率は、３．５倍以上４．５倍以下がより好ましく、３．７倍以上４．３倍以下が更に好ましい。横延伸倍率が３．３倍以上であると、Ｒｅが十分に大きくなる。横延伸倍率が４．８倍以下であると、各種類の機械特性の観点から好ましい。
【００６３】
第一の透明基材フィルムの製造方法は、前述の横延伸工程における延伸開始時の膜面温度を、８０℃以上９６℃以下の範囲に保つことが好ましい。延伸開始時の膜面温度は、８２℃以上９５℃以下がより好ましく、８４℃以上９４℃以下が更に好ましい。延伸開始時の膜面温度が８０℃以上であると延伸段階で配向や配向結晶化が進みすぎず、Ｒｔｈが上昇し難く、Ｒｅ／Ｒｔｈ比が０．７以上としやすく、各種類の機械特性の観点からも好ましい。延伸開始時の膜面温度が９６℃以下であると、配向不足になりにくく、球晶が成長して難く、Ｒｅが十分上昇し、各種類の機械特性の観点からも好ましい。
【００６４】
第一の透明基材フィルムの製造方法は、前述の横延伸工程における延伸終了時の膜面温度を、８８℃以上１０５℃以下に保つことが好ましい。延伸終了時の膜面温度は、９０℃以上１０２℃以下がより好ましく、９２℃以上１００℃以下が更に好ましい。延伸終了時の膜面温度が８８℃以上であると延伸段階で配向や配向結晶化が進みすぎず、Ｒｔｈが上昇し難く、Ｒｅ／Ｒｔｈ比が０．７以上としやすく、各種類の機械特性の観点からも好ましい。延伸終了時の膜面温度が１０５℃以下であると、配向不足になりにくく、球晶が成長し難く、Ｒｅが十分上昇し、各種類の機械特性の観点からも好ましい。
【００６５】
第一の透明基材フィルムの製造方法は、延伸開始時から延伸終了時にかけて膜面温度を徐々に上昇させることが好ましい。延伸終了時と延伸開始時の膜面温度の差は、１℃以上がより好ましく、３℃以上が更に好ましく、５℃以上が最も好ましい。延伸開始時から延伸終了時にかけて膜面温度を上昇すると、球晶がよりでき難く、かつ配向も進みすぎないため、Ｒｅ、Ｒｅ／Ｒｔｈと、各種類の機械特性の両立ができやすくなる。
【００６６】
第一の透明基材フィルムの製造方法は、前述の横延伸工程において、延伸倍率が１〜２倍の範囲の膜面温度は８０℃以上９２℃以下が好ましく、８２℃以上９１℃以下がより好ましく、８４℃以上９１℃以下が更に好ましい。延伸倍率が１〜２倍の範囲の膜面温度が８０℃以上であると延伸段階で配向や配向結晶化が進みすぎず、Ｒｔｈが上昇しにくくなり、Ｒｅ／Ｒｔｈ比が０．７以上となり、各種類の機械特性の観点からも好ましい。延伸倍率が１〜２倍の範囲の膜面温度が９２℃以下であると、配向不足になりにくく、微小なポリエステルの結晶が成長しにくくなり、Ｒｅが十分上昇し、各種類の機械特性の観点からも好ましい。
第一の透明基材フィルムの製造方法は、前述の横延伸工程において、延伸倍率が２〜３倍の範囲の膜面温度は８５℃以上９７℃以下が好ましく、８６℃以上９７℃以下がより好ましく、８７℃以上９６℃以下が更に好ましい。延伸倍率が２〜３倍の範囲の膜面温度が８５℃以上であると延伸段階で配向や配向結晶化が進みすぎず、Ｒｔｈが上昇しにくくなり、Ｒｅ／Ｒｔｈ比が０．７以上となり、各種類の機械特性の観点からも好ましい。延伸倍率が２〜３倍の範囲の膜面温度が９７℃以下であると、配向不足になりにくく、微小なポリエステルの結晶が成長しにくくなり、Ｒｅが十分上昇し、各種類の機械特性の観点からも好ましい。
第一の透明基材フィルムの製造方法は、前述の横延伸工程において、延伸倍率が３倍以上の範囲の膜面温度は８８℃以上１０２℃以下が好ましく、９０℃以上１０１℃以下がより好ましく、９２℃以上１００℃以下が更に好ましい。延伸倍率が３倍以上の範囲の膜面温度が９０℃以上であると延伸段階で配向や配向結晶化が進みすぎず、Ｒｔｈが上昇しにくくなり、Ｒｅ／Ｒｔｈ比が０．７以上となり、各種類の機械特性の観点からも好ましい。延伸倍率が３倍以上の範囲の膜面温度が１０２℃以下であると、配向不足になりにくく、微小なポリエステルの結晶が成長しにくくなり、Ｒｅが十分上昇し、各種類の機械特性の観点からも好ましい。
第一の透明基材フィルムの製造方法は、延伸開始時から延伸終了時にかけて膜面温度を徐々に上昇させるため、前述の横延伸工程において、延伸倍率が１〜２倍の範囲の膜面温度、延伸倍率が２〜３倍の範囲の膜面温度、延伸倍率が３倍以上の範囲の膜面温度は、それぞれ延伸倍率が小さい延伸時の範囲の膜面温度以下にならないことが好ましい。すなわち、延伸倍率が２〜３倍の範囲の膜面温度は延伸倍率が１〜２倍の範囲の膜面温度以下とならないことが好ましく、延伸倍率が３倍以上の範囲の膜面温度は延伸倍率が２〜３倍の範囲の膜面温度以下にならないことが好ましい。
【００６７】
横延伸工程における予熱、延伸、熱固定、熱緩和、及び冷却において、第一の透明基材フィルムを加熱し、又は冷却する温度制御手段としては、第一の透明基材フィルムに温風や冷風を吹きかけたり、第一の透明基材フィルムを温度制御可能な金属板の表面に接触させたり、第一の透明基材フィルムを温度制御可能な金属板の近傍を通過させたりする手段が挙げられる。
【００６８】
即ちクリップでフィルムの両端を把持し、加熱しながらクリップ間を拡幅することで達成できる。
【００６９】
（熱固定、熱緩和）
第一の透明基材フィルムの製造方法は、前述の横延伸後のフィルムを前述のテンター内の最高温度まで加熱する熱固定工程を含むことが好ましい。
延伸したあとに結晶化を促すために「熱固定」とよばれる熱処理を行うことが好ましい。延伸温度を超える温度で行うことで結晶化を促進し、フィルムの強度を上げることができる。
熱固定では結晶化のために体積収縮する。
熱固定の方法としては、延伸部に熱風を送り出すスリットを、幅方向に平行に数本設ける。このスリットから吹き出す気体の温度を、延伸部より高くすることで達成できる。
また、延伸（部）出口付近に熱源（ｉｎｆｒａｒｅｄ  ｈｅａｔｅｒ；ＩＲヒーター、ハロゲンヒーター等）を設置し、昇温してもよい。
【００７０】
前述の熱固定および前述の熱緩和工程の最高到達膜面温度は１３０℃以上１９０℃以下が好ましく、１４０℃以上１８０℃以下がより好ましく、１５０℃以上１７５℃以下が更に好ましい。前述の熱固定および前述の熱緩和工程の最高到達膜面温度が１３０℃以上であると、熱収縮率を小さくできるため好ましい。前述の熱固定および前述の熱緩和工程の最高到達膜面温度が１９０℃以下であるとＲｔｈが上昇しにくくなり、Ｒｅ／Ｒｔｈ比率が小さくなりすぎないため好ましい。
【００７１】
第一の透明基材フィルムの製造方法は、前述の熱固定されたフィルムを加熱し、かつ、前述のフィルムの少なくともＭＤ方向の長さを縮める熱緩和工程を含むことが好ましい。換言すると、前述の横延伸後のフィルムを前述のクリップから開放する前に、前述の横延伸後のフィルムをテンター内の最高温度まで加熱する熱固定工程と、前述の熱固定工程後のフィルムを加熱しながら前述の一対のレール間距離を狭くする熱緩和工程とを含むことが好ましい。なお、熱緩和工程は厳密に熱固定工程の後に行う態様に限定されることはなく、熱固定工程と熱緩和工程を同時に行ってもよい。熱固定工程と熱緩和工程を同時に行う場合は、テンター内の最高温度まで加熱した時点までを熱固定工程とし、そのテンター内の最高温度を超えない温度で引き続き熱緩和をすることが好ましい。
前述の熱固定工程後、熱処理と同時に緩和させる（フィルムを縮ませる）ことが好ましく、ＴＤ（横方向）、ＭＤ（縦方向）の少なくとも一方に行うことが好ましい。
横緩和は拡幅したクリップの幅を縮めることで達成できる。
このような緩和は、例えばテンターにパンタグラフ状のチャックを使用し、パンタグラフの間隔を縮めても良く、クリップを電磁石上で駆動させ、この速度を低下させることでも達成できる。
前述の熱緩和工程において、前述の熱固定されたフィルムのＭＤ方向の長さを縮める割合であるＭＤ方向の緩和率を１〜７％とすることが第一の透明基材フィルムにスリキズの発生を抑制する観点から好ましく、２〜６％がより好ましく、３〜５％が更に好ましい。ＭＤ方向の緩和率が１％以上であると、ＭＤ方向の熱収縮率を小さく出来、シワが生じにくくなる。ＭＤ方向の緩和率が７％以下であると、緩和処理中にＭＤ方向に弛みが生じにくくなり、面状故障になりにくくなり、好ましい。
前述の熱固定されたフィルムのＴＤ方向の長さを縮める割合であるＴＤ方向の緩和率を０〜６％とすることが第一の透明基材フィルムにスリキズの発生を抑制する観点から好ましく、１〜４％がより好ましく、１〜３％が更に好ましい。ＴＤ方向の緩和率が６％以下であると、緩和処理中にＴＤ方向に弛みが生じにくくなり、面状故障になりにくくなり、好ましい。
【００７２】
ＴＤ方向（横方向）の緩和温度は上述の熱固定温度の範囲が好ましく、前述の横延伸後のフィルムを前述のテンター内の最高温度まで加熱する熱固定を行うことができる限り、熱固定と同じ温度でも（すなわちテンター内の最高温度に到達しても）低くても構わない。
【００７３】
上記延伸、熱固定により、第一の透明基材フィルムのＲｅ、Ｒｔｈ、Ｒｅ／Ｒｔｈを達成できやすくなる。すなわち、これらの方法で延伸、熱固定を行うことにより虹ムラ低減の効果を発現する第一の透明基材フィルムを形成しやすい。
【００７４】
（冷却）
第一の透明基材フィルムの製造方法は、前述の熱固定後のフィルムを前述のクリップから開放する前に、前述の熱固定後のフィルムを冷却する工程を含むことが好ましい。延伸後（好ましくは熱固定後）のフィルムは、クリップから開放される前に冷却されることが、前述のクリップから前述の横延伸後のフィルムを開放するときのクリップの温度を低下しやすくする観点から、より好ましい。
前述の熱固定後のフィルムの冷却温度としては、８０℃以下が好ましく、７０℃以下がより好ましく、６０℃以下が特に好ましい。
前述の熱固定後のフィルムを冷却する方法としては、具体的には冷風をフィルムに当てる方法を挙げることができる。
【００７５】
（クリップからのフィルムの開放）
第一の透明基材フィルムの製造方法は、前述のクリップから前述の横延伸後のフィルムを開放することが好ましい。
【００７６】
フィルムが把持部材から離脱するときのフィルムの表面の温度を４０〜１４０℃の範囲で制御することが好ましい。フィルムが把持部材から離脱するときのフィルムの表面の温度は、５０℃以上１２０℃以下であることがより好ましく、６０℃以上１００℃以下であることが更に好ましい。
【００７７】
製膜完了後（上記横延伸およびクリップからの開放工程後）の第一の透明基材フィルムの厚みの好ましい範囲は、第一の透明基材フィルムの厚みの好ましい範囲と同じである。
【００７８】
（フィルムの回収、スリット、巻取り）
上記横延伸およびクリップからの開放工程が終わった後、フィルムを必要に応じてトリミング、スリット、厚み出し加工して、回収のために巻き取る。
第一の透明基材フィルムの製造方法では、クリップから開放後のフィルム幅が０．８〜６ｍであることがフィルム製品幅を効率よく確保し、かつ装置サイズが過大にならない観点から好ましく、１〜５ｍであることがより好ましく、１〜４ｍであることが特に好ましい。精度の必要な光学用フィルムは通常３ｍ未満で製膜するが、本発明では上記の広い幅で製膜することが好ましい。
また、上記の広い幅で製膜したフィルムを好ましくは２本以上６本以下、より好ましくは２本以上５本以下、さらに好ましくは３本以上４本以下にスリットしてから、巻き取ってもよい。
【００７９】
またスリット後、両端に厚み出し加工（ナーリング付与）することが好ましい。
巻取りは直径７０ｍｍ以上６００ｍｍ以下の巻き芯に１０００ｍ以上１００００ｍ以下巻きつけることが好ましい。また、巻き取ったフィルムの厚みは特許４９６２６６１号の［００４９］と同様である。また、巻き取る前にマスキングフィルムを貼り合せることも好ましい。
【００８０】
＜第二の透明基材フィルムの特性＞
（位相差）
本発明の透明基材フィルム積層体は、第二の透明基材フィルムのフィルム面内のレターデーションＲｅが、０ｎｍより大きいことが好ましく、第一の透明基材フィルムのフィルム面内のレターデーションＲｅより小さいことが好ましい。
第二の透明基材フィルムのＲｅは、２００ｎｍ以上で第一の透明基材フィルムのＲｅの０．５倍以下が好ましく、４００ｎｍ以上で０．３５倍以下がより好ましく、５００ｎｍ以上で０．２５倍以下が更に好ましい。第二の透明基材フィルムのＲｅが、第一の透明基材フィルムのＲｅより小さく、さらに上述の各上限値以下になるにつれて、メカニズムの詳細は不明であるが第二段階の偏光解消をしやすくなり、虹ムラが生じ難くなる。なお第二の透明基材フィルムのＲｅは０ｎｍより大きい方が、第二段階の偏光解消が起こりやすく、また第二の透明基材フィルムの製造しやすさの観点からも好ましい。Ｒｅが０ｎｍのフィルムを製造するには、高価な樹脂や、精密な延伸精度が必要とされる。Ｒｅが０ｎｍより大きく、更に上述の各下限値以上になるにつれて、第二段階の偏光解消が起こりやすく、また二軸延伸して第二の透明基材フィルムを製造する場合などにおいて、延伸精度をあまり精密に制御しないで第二の透明基材フィルムを製造できる。
【００８１】
本発明の透明基材フィルム積層体は、第二の透明基材フィルムのフィルム厚み方向のレターデーションＲｔｈが２００００ｎｍ以下であることが好ましい。第二の透明基材フィルムのＲｔｈは１２０００ｎｍ以下が好ましく、８０００ｎｍ以下がより好ましい。Ｒｔｈが２００００ｎｍ以下であると、第二段階の偏光解消をしやすくなり、虹ムラが生じ難くなる。
【００８２】
第二の透明基材フィルムのフィルム面内のレターデーションＲｅのフィルム厚み方向のレターデーションＲｔｈに対する比Ｒｅ／Ｒｔｈは０．０１〜０．４０であることが好ましく、０．０３〜０．３５であることがより好ましく、０．０５〜０．３０であることが特に好ましい。
【００８３】
上記のＲｅ、Ｒｔｈは、フィルムに用いられる樹脂の種類、樹脂と添加剤の量、レターデーション発現剤の添加、フィルムの厚み、フィルムの延伸方向と延伸率等により調整することができる。
第二の透明基材フィルムを上記のＲｅ、Ｒｔｈの範囲に制御する方法は特に制限はなく、例えば延伸法によって達成できる。
【００８４】
（厚み）
本発明の透明基材フィルム積層体は、第二の透明基材フィルムの厚みが８０μｍ以下であることが好ましく、第一の透明基材フィルムの厚みより薄いことが好ましい。第二の透明基材フィルムの厚みは６０μｍ以下が好ましく、５０μｍ以下がより好ましい。８０μｍ以下であると、または、第一の透明基材フィルムの厚みより薄いと、上述の光学特性を得やすく、虹ムラを抑制しやすくなる。
【００８５】
（屈折率、結晶化度）
本発明の透明基材フィルム積層体は、第二の透明基材フィルムが二軸配向ポリエステルフィルムであることが好ましい。第二の透明基材フィルムは導電性フィルム（好ましくは透明導電性フィルム）として使われることが多く、導電層付与時の高温の処理に耐え得る耐熱性と強度などの各種類の機械特性等を持つ観点で、二軸配向ポリエステルフィルムが好ましい。
【００８６】
二軸配向ポリエステルフィルムであることは、フィルムの屈折率や結晶化度から確認することができる。具体的には、第二の透明基材フィルムは、長手方向及び幅方向の屈折率がいずれも１．６１０より大きいことが好ましく、結晶化度が１０％を超えることが好ましい。
第二の透明基材フィルムの長手方向及び幅方向の屈折率の好ましい範囲は、１．６２０以上であることが好ましく、１．６３０以上であることがより好ましく、１．６４０以上であることが更に好ましい。
第二の透明基材フィルムの長手方向もしくは幅方向の屈折率のうち大きい方の屈折率と、長手方向もしくは幅方向屈折率のうち小さい方の屈折率の差は、０．００１以上０．０４９以下であることが好ましく、０．００２以上０．０４５以下であることがより好ましく、０．００３以上０．０４０以下であることが更に好ましく、０．００５以上０．０３０以下であることが最も好ましい。
第二の透明基材フィルムの結晶化度は、１０％以上であることが好ましく、２０％以上であることがより好ましく、３０％以上であることが更に好ましい。
【００８７】
＜第二の透明基材フィルムの材料＞
第二の透明基材フィルムが単層である場合、第二の透明基材フィルムの材料の好ましい範囲は、第一の透明基材フィルムの材料の好ましい範囲と同様である。
【００８８】
第二の透明基材フィルムが積層体である場合、本発明の透明基材フィルム積層体は、第二の透明基材フィルムが、導電層が形成された導電性フィルムであることが好ましい。
導電性フィルムは、任意の支持体の上に導電層が形成された導電性フィルムであることが好ましく、ポリエステルフィルムの上に導電層が形成された導電性フィルムであることがより好ましく、上述の二軸配向ポリエステルフィルムの上に導電層が形成された導電性フィルムであることが特に好ましい。この場合のポリエステルフィルムの材料の好ましい範囲は、第一の透明基材フィルムの材料の好ましい範囲と同様である。
【００８９】
（導電層の材料）
導電層の材料としては特に制限されるものではなく、例えば、インジウム−スズ複合酸化物（Ｉｎｄｉｕｍ  Ｔｉｎ  Ｏｘｉｄｅ；ＩＴＯ）、スズ酸化物、ＡＴＯ（Ａｎｔｉｍｏｎｙ  Ｔｉｎ  Ｏｘｉｄｅ）；、銅、銀、アルミニウム、ニッケル、クロムやこれらの合金などがあげられる。
導電層は、電極パターンであることが好ましい。また、透明電極パターンであることも好ましい。電極パターンは透明導電材料層をパターニングしたものでもよく、不透明な導電材料の層をパターン形成したものでもよい。
【００９０】
透明導電材料としてはＩＴＯやＡＴＯなどの酸化物、銀ナノワイヤ、カーボンナノチューブ、導電性高分子等を用いることができる。
【００９１】
不透明な導電材料の層としては例えば金属層が挙げられる。金属層としては導電性を持った金属であれば使用可能であり、銀、銅、金、アルミニウム等が好適に用いられる。金属層は単体の金属や合金であってもよく、金属粒子が結着材により結着されたものでもよい。又、必要に応じて、金属表面に対し黒化処理や防錆処理が適用される。金属を用いる場合は、実質透明なセンサー部と周辺の配線部を一括形成することが可能である。
【００９２】
本発明の透明基材フィルム積層体は、導電層が、複数の金属細線を含むことが好ましい。
本発明の透明基材フィルム積層体は、金属細線が銀または銀を含む合金からなることが好ましい。金属細線が銀または銀を含む合金からなる導電層としては特に制限は無く、公知の導電層を用いることができる。例えば、特開２０１４−１６８８８６号公報の［００４０］〜［００４１］に記載の導電層を用いることが好ましく、この公報の内容は本明細書に組み込まれる。
本発明の透明基材フィルム積層体は、金属細線が銅または銅を含む合金からなることも好ましい。金属細線が銅または銅を含む合金からなる導電層としては特に制限は無く、公知の導電層を用いることができる。例えば、特開２０１５−４９８５２号公報の［００３８］〜［００５９］段落に記載の導電層を用いることが好ましく、この公報の内容は本明細書に組み込まれる。
【００９３】
本発明の透明基材フィルム積層体は、導電層が酸化物からなることも好ましい。導電層が酸化物からなる場合、本発明の透明基材フィルム積層体は、酸化物が酸化スズを含有する酸化インジウムまたはアンチモンを含有する酸化スズからなることがより好ましい。導電層が酸化物からなる導電層としては特に制限は無く、公知の導電層を用いることができる。例えば、特開２０１０−２７２９３号公報の［００１７］〜［００３７］段落に記載の導電層を用いることが好ましく、この公報の内容は本明細書に組み込まれる。
【００９４】
これらの構成の導電層の中でも、本発明の透明基材フィルム積層体は、導電層が、複数の金属細線を含み、金属細線がメッシュ状もしくはランダム状に配置されていることが好ましく、金属細線がメッシュ状に配置されていることがより好ましい。その中でも、金属細線がメッシュ状に配置されており、金属細線が銀または銀を含む合金からなることが特に好ましい。
【００９５】
＜第二の透明基材フィルムの製造方法＞
第二の透明基材フィルムの製造方法は、特に制限されることはなく、公知の方法を採用することができる。その中でも、第二の透明基材フィルムの製造方法は、二軸配向フィルムの製造方法であることが好ましく、ＭＤ方向の縦延伸とＴＤ方向の横延伸を両方行うことが好ましい。
第二の透明基材フィルムの製造方法の好ましい態様は、延伸工程と後述の導電層の形成以外は、第一の透明基材フィルムの製造方法の好ましい態様と同様である。
また、導電層を形成する場合は、第一の透明基材フィルムの製造方法における易接着層を形成する代わりに、特開２０１４−１６８８８６号公報の［００５５］に記載の下塗り層や帯電防止層といった他の機能層を設けてもよい。この公報の内容は本明細書に組み込まれる。
以下、第二の透明基材フィルムの製造方法の好ましい態様について、説明する。
【００９６】
（延伸工程）
第二の透明基材フィルムの製造方法は、未延伸のフィルムに対して、ＭＤ方向の縦延伸とＴＤ方向の横延伸を両方行うことが好ましい。
第二の透明基材フィルムの製造方法における縦延伸と横延伸の好ましい態様は、特開２０１４−１８９００２号公報の［０１２８］〜［０１８０］に記載の方法を用いることができ、この公報の内容は本明細書に組み込まれる。
【００９７】
延伸、熱固定により、第二の透明基材フィルムのＲｅ、Ｒｔｈ、Ｒｅ／Ｒｔｈを達成できやすくなる。
【００９８】
（導電層の形成）
導電層を形成する方法としては特に制限は無く、公知の方法を用いることができる。例えば、特開２０１４−１６８８８６号公報の［００４０］〜［００８６］に記載の方法を用いることが好ましく、この公報の内容は本明細書に組み込まれる。
導電層を形成する一般的な方式としては、スパッタ法、真空蒸着法、イオンプレーティング法等のＰＶＤ（Ｐｈｙｓｉｃａｌ  Ｖａｐｏｒ  Ｄｅｐｏｓｉｔｉｏｎ）法、あるいはＣＶＤ（Ｃｈｅｍｉｃａｌ  Ｖａｐｏｒ  Ｄｅｐｏｓｉｔｉｏｎ）法、塗工法、印刷法等がある。また導電層は、導電層を形成する前に、透明性や光学特性等を向上させるためのアンダーコート層を設ける場合もある。さらに密着性を向上させるために、上記アンダーコート層と第二の透明基材フィルムの支持体（好ましくは二軸配向ポリエステルフィルム）との間に単一の金属元素又は２種類以上の金属元素の合金からなる金属層を設ける場合もある。金属層にはシリコン、チタン、スズ及び亜鉛からなる群から選ばれた金属を用いることが望ましい。
【００９９】
また導電層が導電パターンである場合のパターン形成の方法としては、フォトリソグラフィ（エッチング）、パターン印刷、転写、自己組織化等が適用可能である。エッチングを用いた導電パターン層の例としては、第二の透明基材フィルムに銅箔を接着剤でラミネートしたもの、銅を蒸着したもの、第二の透明基材フィルム上に金属やＩＴＯなどの酸化物をスパッタリングしたものを所定のパターンにエッチングしたものが挙げられる。パターン印刷で導電パターン層を形成する方法としては、導電性インキを所定のパターンに印刷する方法；無電解めっきの触媒機能を有する材料を所定のパターンに印刷し、導電性金属を無電解めっきする方法；無電解めっきの触媒と付加体を形成する材料を印刷後、触媒を付加し、無電解めっき処理を行う方法等が挙げられる。導電性インキとしては銀ペースト、銅ペースト、導電性高分子等が挙げられる。触媒機能を有する材料としてはパラジウム等の触媒粒子や、触媒粒子を表面に担持した粒子等を含むインキ等が挙げられる。触媒と付加体を形成する材料としては銀や導電性高分子等を含むインキ等が挙げられる。無電解めっき層を形成する金属としては銅、ニッケル、銀等の導電性金属が挙げられる。
上記パターン印刷の方法としては必要とされるパターン精度により任意の方法が適用できる。パターン印刷の方法としては、スクリーン印刷、凹版オフセット印刷、あるいはＵＶ（ｕｌｔｒａｖｉｏｌｅｔ）硬化プライマーにより凹版から転写させる方法等が好適に用いられる。
【０１００】
［タッチパネル用センサーフィルム］
本発明のタッチパネル用センサーフィルムは、本発明の透明基材フィルム積層体を含む。
タッチパネル用センサーフィルムは、本発明の透明基材フィルム積層体の第二の透明基材フィルムに、ハードコート層、導電層が積層されることが好ましい。タッチパネル用センサーフィルムは、図１に示したように第二の透明基材フィルム２が両面に導電層４を有することが好ましい。
【０１０１】
［タッチパネル］
本発明のタッチパネルは、本発明の透明基材フィルム積層体を備える。本発明の透明基材フィルム積層体は、タッチパネルにおいて用いることができる。
液晶パネルや、前述の液晶パネルの出射面に配置される偏光板については特に制限は無く、公知の液晶パネルや偏光板を用いることができる。
本発明のタッチパネルは特に制限はなく、目的に応じて適宜選択することができ、例えば、表面型静電容量式タッチパネル、投影型静電容量式タッチパネル、抵抗膜式タッチパネルなどが挙げられる。なお、タッチパネルとは、いわゆるタッチセンサ及びタッチパッドを含むものとする。タッチパネルにおけるタッチパネルセンサー電極部の層構成が、２枚の透明電極を貼合する貼合方式、１枚の基板の両面に透明電極を具備する方式、片面ジャンパーあるいはスルーホール方式あるいは片面積層方式のいずれでもよい。また投影型静電容量式タッチパネルは、ＤＣ（ｄｉｒｅｃｔ  ｃｕｒｒｅｎｔ）駆動よりＡＣ（ａｌｔｅｒｎａｔｉｎｇ  ｃｕｒｒｅｎｔ）駆動が好ましく、電極への電圧印加時間が少ない駆動方式がより好ましい。
【０１０２】
［画像表示装置］
本発明の画像表示装置は、本発明の透明基材フィルム積層体を備える。
画像表示装置の代表的な例であるＬＣＤは、透過性表示体と、上記透過性表示体を背面から照射するバックライト光源とを備えることが好ましい。
【０１０３】
画像表示装置のバックライト光源は偏光板の視認側とは反対側から照射される。バックライト光源と視認側の偏光板との間に、位相差フィルムや偏光板保護フィルムが挿入されてよい（図１には不図示）。画像表示装置の各層間には必要に応じて接着剤または粘着材の層が設けられてよい。
【０１０４】
画像表示装置は、プラズマディスプレイ（Ｐｌａｓｍａ  Ｄｉｓｐｌａｙ  Ｐａｎｅｌ、ＰＤＰ）であってもよい。ＰＤＰは、表面に電極を形成した表面ガラス基板と、この表面ガラス基板に対向して間に放電ガスが封入されて配置され、電極及び、微小な溝を表面に形成し、溝内に赤、緑、青の蛍光体層を形成した背面ガラス基板とを備えることが好ましい。
【０１０５】
画像表示装置は、電圧をかけると発光する硫化亜鉛、ジアミン類物質：発光体をガラス基板に蒸着し、基板にかける電圧を制御して表示を行うエレクトロルミネッセンスディスプレイ（ＥＬＤ）、又は、電気信号を光に変換し、人間の目に見える像を発生させるＣＲＴ（Ｃａｔｈｏｄｅ  Ｒａｙ  Ｔｕｂｅ）などの画像表示装置であってもよい。
【０１０６】
画像表示装置において、バックライト光源としては特に限定されず、白色発光ダイオード（白色ＬＥＤ）であることが好ましい。画像表示装置は、バックライト光源として白色発光ダイオードを備えたＶＡ（Ｖｅｒｔｉｃａｌ  Ａｌｉｇｎｍｅｎｔ）モード又はＩＰＳ（Ｉｎ−Ｐｌａｎｅ  Ｓｗｉｔｃｈｉｎｇ）モードの液晶表示装置であることが好ましい。
上記白色ＬＥＤとは、蛍光体方式、すなわち化合物半導体を使用した青色光又は紫外光を発する発光ダイオードと蛍光体を組み合わせることにより白色を発する素子のことである。中でも、化合物半導体を使用した青色発光ダイオードとイットリウム・アルミニウム・ガーネット系黄色蛍光体とを組み合わせた発光素子からなる白色発光ダイオードは、連続的で幅広い発光スペクトルを有していることから反射防止性能及び明所コントラストの改善に有効であるとともに、発光効率にも優れるため、本発明における上記バックライト光源として好適である。また、消費電力の小さい白色ＬＥＤを広汎に利用可能になるので、省エネルギー化の効果も奏することが可能となる。
また、上記ＶＡモードとは、電圧無印加のときに液晶分子が液晶セルの基板に垂直になるように配向されて暗表示を示し、電圧の印加で液晶分子を倒れ込ませることで明表示を示す動作モードである。
また、上記ＩＰＳモードとは、液晶セルの一方の基板に設けた櫛形電極対に印加された横方向の電界により、液晶を基板面内で回転させて表示を行う方式である。
【０１０７】
本発明の画像表示装置は、いずれの場合も、テレビジョン、コンピュータ、電子ペーパー、タッチパネル、タブレットＰＣ（ｐｅｒｓｏｎａｌ  ｃｏｍｐｕｔｅｒ）などのディスプレイ表示に使用することができる。特に、陰極線管表示装置（ＣＲＴ）、液晶ディスプレイ（ＬＣＤ）、プラズマディスプレイ（ＰＤＰ）、エレクトロルミネッセンスディスプレイ（ＥＬＤ）、フィールドエミッションディスプレイ（ＦＥＤ）、電子ペーパー、タッチパネル、タブレットＰＣ等に好適に適用することができる。
【０１０８】
バックライト光源として白色発光ダイオードを備えたＶＡモード又はＩＰＳモードの液晶表示装置であることが好ましい。
【０１０９】
［画像表示装置の視認性改善方法］
本発明の画像表示装置の視認性改善方法は、バックライト光源と、バックライト光源の視認側に配置された偏光板とを少なくとも有する画像表示装置の視認性改善方法であって、
本発明の透明基材フィルム積層体を偏光板の視認側に配置し、
透明基材フィルム積層体が少なくとも第一の透明基材フィルムと第二の透明基材フィルムを有し、
第一の透明基材フィルムのフィルム面内のレターデーションＲｅが４０００ｎｍ以上であり、
第一の透明基材フィルムの遅相軸と偏光板の吸収軸のなす角が４５°±２０°となるように配置し、
第二の透明基材フィルムの遅相軸と偏光板の吸収軸のなす角が９０°±３０°または０°±３０°となるように配置し、
第一の透明基材フィルムの遅相軸と第二の透明基材フィルムの遅相軸とのなす角が０°または９０°ではなく、
第一の透明基材フィルムに対して第二の透明基材フィルムを視認側に配置する画像表示装置の視認性改善方法である。
このような構成により、生産ロスを抑制でき、虹ムラの発生が抑制でき、ブラックアウトの発生が抑制できる画像表示装置の視認性改善方法を提供できる。上述した本発明の画像表示装置は、生産ロスを抑制でき、虹ムラの発生が抑制でき、ブラックアウトの発生が抑制できる。このような本発明の画像表示装置を用いた視認性改善方法もまた、本発明の一つである。
【実施例】
【０１１０】
以下に実施例と比較例を挙げて本発明をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
なお、特に断りのない限り、「部」は質量基準である。【０１１１】
［実施例１］
＜原料ポリエステルの合成＞
（原料ポリエステル１）
以下に示すように、テレフタル酸及びエチレングリコールを直接反応させて水を留去し、エステル化した後、減圧下で重縮合を行う直接エステル化法を用いて、連続重合装置により原料ポリエステル１（Ｓｂ触媒系ＰＥＴ）を得た。【０１１２】
（１）エステル化反応
第一エステル化反応槽に、高純度テレフタル酸４．７トンとエチレングリコール１．８トンを９０分間かけて混合してスラリー形成させ、３８００ｋｇ／時間の流量で連続的に第一エステル化反応槽に供給した。更に三酸化アンチモンのエチレングリコール溶液を連続的に供給し、反応槽内温度２５０℃、攪拌下、平均滞留時間約４．３時間で反応を行った。このとき、三酸化アンチモンはＳｂ添加量が元素換算値で１５０ｐｐｍとなるように連続的に添加した。【０１１３】
この反応物を第二エステル化反応槽に移送し、攪拌下、反応槽内温度２５０℃で、平均滞留時間で１．２時間反応させた。第二エステル化反応槽には、酢酸マグネシウムのエチレングリコール溶液と、リン酸トリメチルのエチレングリコール溶液を、Ｍｇ添加量およびＰ添加量が元素換算値でそれぞれ６５ｐｐｍ、３５ｐｐｍになるように連続的に供給した。【０１１４】
（２）重縮合反応
上記で得られたエステル化反応生成物を連続的に第一重縮合反応槽に供給し、攪拌下、反応温度２７０℃、反応槽内圧力２０ｔｏｒｒ（２．６７×１０−３ＭＰａ）で、平均滞留時間約１．８時間で重縮合させた。【０１１５】
更に、第二重縮合反応槽に移送し、この反応槽において攪拌下、反応槽内温度２７６℃、反応槽内圧力５ｔｏｒｒ（６．６７×１０−４ＭＰａ）で滞留時間約１．２時間の条件で反応（重縮合）させた。【０１１６】
次いで、更に第三重縮合反応槽に移送し、この反応槽では、反応槽内温度２７８℃、反応槽内圧力１．５ｔｏｒｒ（２．０×１０−４ＭＰａ）で、滞留時間１．５時間の条件で反応（重縮合）させ、反応物（ポリエチレンテレフタレート（ＰＥＴ））を得た。【０１１７】
次に、得られた反応物を、冷水にストランド状に吐出し、直ちにカッティングしてポリエステルのペレット＜断面：長径約４ｍｍ、短径約２ｍｍ、長さ：約３ｍｍ＞を作製した。【０１１８】
得られたポリマーは、固有粘度ＩＶ＝０．６３であった（以降、ＰＥＴ１と略す）。このポリマーを原料ポリエステル１とした。【０１１９】
＜第一の透明基材フィルムの製造＞
−フィルム成形工程−
原料ポリエステル１（ＰＥＴ１）を、含水率２０ｐｐｍ以下に乾燥させた後、直径５０ｍｍの１軸混練押出機１のホッパー１に投入した。原料ポリエステル１は、３００℃に溶融し、下記押出条件により、ギアポンプ、濾過機（孔径２０μｍ）を介し、ダイから押出した。
溶融樹脂の押出条件は、圧力変動を１％、溶融樹脂の温度分布を２％として、溶融樹脂をダイから押出した。具体的には、背圧を、押出機のバレル内平均圧力に対して１％加圧し、押出機の配管温度を、押出機のバレル内平均温度に対して２％高い温度で加熱した。
ダイから押出した溶融樹脂は、温度２５℃に設定された冷却キャストドラム上に押出し、静電印加法を用い冷却キャストドラムに密着させた。冷却キャストドラムに対向配置された剥ぎ取りロールを用いて剥離し、未延伸ポリエステルフィルム１を得た。【０１２０】
得られた未延伸ポリエステルフィルム１は、固有粘度ＩＶ＝０．６２、長手方向の屈折率が１．５７３、結晶化度が０．２％であった。【０１２１】
ＩＶは、未延伸ポリエステルフィルム１を、１，１，２，２−テトラクロルエタン／フェノール（＝２／３［質量比］）混合溶媒に溶解し、この混合溶媒中の２５℃での溶液粘度から求めた。
未延伸ポリエステルフィルムの屈折率は以下の方法で測定した。
二枚の偏光板を用いて、未延伸ポリエステルフィルムの配向軸方向を求め、配向軸方向が直交するように４ｃｍ×２ｃｍの長方形を切り出し、測定用サンプルとした。このサンプルについて、直交する二軸の屈折率（ｎｘ、ｎｙ）、及び厚み方向の屈折率（ｎｚ）をアッベ屈折率計（アタゴ社製、ＮＡＲ−４Ｔ、測定波長５８９ｎｍ）によって求めた。
未延伸ポリエステルフィルムの結晶化度は以下の方法で測定した。
結晶化度については、フィルムの密度から算出することができる。すなわち、フィルムの密度Ｘ（ｇ／ｃｍ３）、結晶化度０％での密度１．３３５ｇ／ｃｍ３、結晶化度１００％での密度１．５０１ｇ／ｃｍ３を用いて下記計算式より結晶化度（％）を導出することができる。
結晶化度＝｛Ｚ  ×  （Ｘ−Ｙ）｝／｛Ｘ  ×  （Ｚ−Ｙ）｝×１００
なお、密度の測定は、ＪＩＳ（Ｊａｐａｎｅｓｅ  Ｉｎｄｕｓｔｒｉａｌ  Ｓｔａｎｄａｒｄｓ）  Ｋ７１１２に準じて測定を行った。【０１２２】
−易接着層の形成−
下記化合物を下記の比率で混合し、易接着層用の塗布液Ｈ１を作製した。【０１２３】
易接着層用の塗布液Ｈ１
ポリエステル樹脂：（ＩＣ）                              ６０質量部
アクリル樹脂：（ＩＩ）                                  ２５質量部
メラミン化合物：（ＶＩＢ）                              １０質量部
粒子：（ＶＩＩ）                                          ５質量部
以下に使用化合物の詳細を示す。
ポリエステル樹脂：（ＩＣ）
下記組成のモノマーで共重合したポリエステル樹脂のスルホン酸系水分散体
モノマー組成：（酸成分）テレフタル酸／イソフタル酸／５−ソジウムスルホイソフタル酸／／（ジオール成分）エチレングリコール／１，４−ブタンジオール／ジエチレングリコール＝５６／４０／４／／７０／２０／１０（ｍｏｌ％）【０１２４】
アクリル樹脂：（ＩＩ）
下記組成のモノマーで重合したアクリル樹脂の水分散体
エチルアクリレート／ｎ−ブチルアクリレート／メチルメタクリレート／Ｎ−メチロールアクリルアミド／アクリル酸＝６５／２１／１０／２／２（質量％）の乳化重合体（乳化剤：アニオン系界面活性剤）
ウレタン樹脂：（ＩＩＩＢ）
１，６−ヘキサンジオールとジエチルカーボネートからなる数平均分子量が２０００のポリカーボネートポリオールを４００質量部、ネオペンチルグリコールを１０．４質量部、イソホロンジイソシアネート５８．４質量部、ジメチロールブタン酸が７４．３質量部からなるプレポリマーをトリエチルアミンで中和し、イソホロンジアミンで鎖延長して得られるウレタン樹脂の水分散体。
メラミン化合物：（ＶＩＢ）ヘキサメトキシメチルメラミン
粒子：（ＶＩＩ）平均粒径１５０ｎｍのシリカゾル（平均粒径は、一次平均粒子径、すなわち一次粒子径の平均値を意味する。）。【０１２５】
−ポリエステルフィルムの両面への易接着層の塗布−
ワイヤーバーを用いるバーコート法にて、未延伸ポリエステルフィルム１の片側に易接着層用の塗布液Ｈ１を、延伸後の塗布層の厚みが５０ｎｍになるように調整しながら、ワイヤーバーを用いて塗布した。【０１２６】
−横延伸工程−
未延伸ポリエステルフィルム１をテンター（横延伸機）に導き、フィルムの端部をクリップで把持しながら、下記の方法、条件にて横延伸した。【０１２７】
−−予熱部−−
延伸開始時の膜面温度が８９℃になるよう、熱風で加熱した。
なお延伸開始時の膜面温度は、延伸を開始する点において、フィルム幅方向の中央部の位置を、放射温度計（林電工製、型番：ＲＴ６１−２、放射率０．９５で使用）により測定した。【０１２８】
−−延伸部−−
予熱された未延伸ポリエステルフィルム１を熱風で加熱しながら、幅方向に下記の条件にてテンターを用いて横延伸した。
なお、各延伸倍率時点での膜面温度は、各延伸倍率時点において、フィルム幅方向の中央部の位置を、放射温度計（林電工製、型番：ＲＴ６１−２、放射率０．９５で使用）により測定した。
＜条件＞
・横延伸倍率：４．１倍
・２倍延伸時点での膜面温度：９０℃
・３倍延伸時点での膜面温度：９４℃
・延伸終了時点での膜面温度：９５℃【０１２９】
−−熱固定部及び熱緩和部−−
次いで、フィルムに対して上下方向からの熱風を熱風吹き出しノズルからフィルムに当て、ポリエステルフィルムの膜面温度を下記範囲に制御しながら、熱固定及び熱緩和処理を行った。
＜条件＞
・最高到達膜面温度（熱固定温度）：１６８℃
・熱緩和率：ＭＤ方向４％、ＴＤ方向１．５％【０１３０】
−−冷却部−−
次に、フィルムに対して上下方向からの冷風を冷風吹き出しノズルからフィルムに当てることで冷却した。フィルムをテンターのクリップから開放する際の膜面温度が４０℃になるように冷却した。
なお膜面温度は、フィルム幅方向の中央部の位置を、放射温度計（林電工製、型番：ＲＴ６１−２、放射率０．９５で使用）により測定した。【０１３１】
−−フィルムの回収−−
冷却およびクリップからのフィルムの開放の後、ポリエステルフィルムの両端を２０ｃｍずつトリミングした。トリミング後のフィルム幅は２ｍであった。その後、両端に幅１０ｍｍで押出し加工（ナーリング）を行った後、張力１８ｋｇ／ｍで、４０００ｍの長さのフィルムをロール形態に巻き取った。
以上のようにして、ロール形態で巻かれた、下記表１に記載の厚みの第一の透明基材フィルムとして用いる一軸配向ポリエステル（一軸配向ＰＥＴ）フィルムを製造した。一軸配向ＰＥＴフィルムは、長手方向もしくは幅方向の屈折率のうち小さい方の屈折率が１．６１０以下であり、長手方向もしくは幅方向の屈折率のうち大きい方の屈折率が１．６７０以上であり、かつ、結晶化度が３０％以上であり、これらの値から一軸配向していることがわかった。【０１３２】
＜第二の透明基材フィルムの製造＞
（二軸配向ＰＥＴフィルムの製造）
支持体と導電層が積層された第二の透明基材フィルムの支持体として用いる二軸配向ポリエステル（二軸配向ＰＥＴ）フィルムは、第一の透明基材フィルムとして用いる一軸配向ポリエステルフィルムの製造方法において、易接着層の形成を行わず、横延伸工程の代わりに以下の方法で縦延伸および横延伸を行った以外は同様の方法で製造した。二軸配向ＰＥＴフィルムは、長手方向及び幅方向の屈折率がいずれも１．６１０より大きく、結晶化度が３０％以上であり、これらの値から二軸配向していることがわかった。
二軸配向ＰＥＴフィルムの製造における縦延伸および横延伸の詳細を以下に示す。【０１３３】
−縦延伸工程−
未延伸ポリエステルフィルムを周速の異なる２対のニップロールの間に通し、下記条件で縦方向（搬送方向）に延伸した。
予熱温度  ：８０℃
縦延伸温度：９０℃
縦延伸倍率：３．５倍
縦延伸応力：１２ＭＰａ【０１３４】
−横延伸工程−
縦延伸したポリエステルフィルム（縦延伸ポリエステルフィルム）に対し、図３に示す構造を有するテンター（２軸延伸機）を用いて、下記の方法、条件にて延伸した。【０１３５】
−−予熱部−−
予熱温度を１１０℃とし、延伸可能なように加熱した。【０１３６】
−−延伸部−−
予熱された縦延伸ポリエステルフィルムを、縦延伸した方向（長手方向）と直交するフィルム幅方向（ＴＤ方向）に下記の条件にて緊張を与え、横延伸した。
＜条件＞
・延伸温度（横延伸温度）  ：１２５℃
・延伸倍率（横延伸倍率）  ：４．２倍
・延伸応力（横延伸応力）：１８ＭＰａ【０１３７】
−−熱固定部−−
次いで、ポリエステルフィルムの最高到達膜面温度（熱固定温度）を下記範囲に制御して加熱し、結晶化させた。
・最高到達膜面温度（熱固定温度Ｔ熱固定）：２２０〔℃〕
ここでの熱固定温度Ｔ熱固定が、示差走査熱量測定（Ｄｉｆｆｅｒｅｎｔｉａｌ  ｓｃａｎｎｉｎｇ  ｃａｌｏｒｉｍｅｔｒｙ；ＤＳＣ）のプレピーク温度〔℃〕である。【０１３８】
−−熱緩和部−−
熱固定後のポリエステルフィルムを下記の温度に加熱し、フィルムの緊張を緩和した。
・熱緩和温度（Ｔ熱緩和）：１５０℃
・熱緩和率：ＴＤ方向（ＴＤ熱緩和率）＝５％
ＭＤ方向（ＭＤ熱緩和率）＝５％【０１３９】
−−冷却部−−
次に、熱緩和後のポリエステルフィルムを６５℃の冷却温度にて冷却した。【０１４０】
−フィルムの回収−
冷却終了後、ポリエステルフィルムの両端を２０ｃｍずつトリミングした。トリミング後のフィルム幅は１．３ｍであった。その後、両端に幅１０ｍｍで押出し加工（ナーリング）を行なった後、張力２５ｋｇ／ｍで８０００ｍの長さのフィルムをロール形態で巻き取った。【０１４１】
以上のようにして、ロール形態で巻かれた、下記表２に記載の厚みの第二の透明基材フィルムとして用いる二軸配向ＰＥＴフィルムを作製した。【０１４２】
（下塗り層塗布）
上記のように製膜した二軸延伸ＰＥＴフィルムの片面に、コロナ処理を行った後、第一下塗り層、第二下塗り層を塗設した。第一下塗り層、第二下塗り層の組成および塗布方法は、特開２０１０−２５６９０８の段落［０１１７］〜［０１２０］に記載の通りとした。【０１４３】
（水溶性樹脂と銀を含む導電層の形成）
上記下塗り層の上に、下記ハロゲン化銀感光材料を塗設し、透明導電性フィルムを作製した。【０１４４】
−ハロゲン化銀感光材料−
水媒体中のＡｇ１５０ｇに対してゼラチン１０．０ｇを含む、球相当径平均０．１μｍの沃臭塩化銀粒子（Ｉ＝０．２モル％、Ｂｒ＝４０モル％）を含有する乳剤を調製した。なお、この乳剤中にはＫ３Ｒｈ２Ｂｒ９及びＫ２ＩｒＣｌ６を濃度が１０−７（モル／モル銀）になるように添加し、臭化銀粒子にＲｈイオンとＩｒイオンをドープした。この乳剤にＮａ２ＰｄＣｌ４を添加し、さらに塩化金酸とチオ硫酸ナトリウムを用いて金硫黄増感を行った後、ゼラチン硬膜剤と共に、銀の塗布量が１０ｇ／ｍ２となるように、第二の透明基材フィルムの上記下塗り層上に塗布した。この際、Ａｇ：ゼラチンの体積比は２：１とした。【０１４５】
１．３ｍの幅で２０００ｍの塗布を行い、塗布の中央部１．２ｍを残すように両端を切り落としてロール状のハロゲン化銀感光材料を得た。【０１４６】
（露光）
露光のパターンは、特許４８２０４５１号の図１に示す導電パターンに準じて形成した。小格子（特許４８２０４５１号の図１の符号１８）の配列ピッチＰｓを２００μｍとし、中格子（特許４８２０４５１号の図１の符号２０ａ〜ｈ）の配列ピッチＰｍを２×Ｐｓとした。また、小格子（特許４８２０４５１号の図１の符号１８）の導電層の厚みを２μｍとし、幅を１０μｍとした。露光は上記パターンのフォトマスクを介して高圧水銀ランプを光源とした平行光を用いて露光した。
また、特許４８２０４５１号の図５に準じても導電パターンを形成した場合も、下記評価結果は特許４８２０４５１号の図１の場合と同様の結果が得られた。【０１４７】
（現像処理）
現像液１Ｌの処方は下記の通りである。
ハイドロキノン                                                ２０ｇ
亜硫酸ナトリウム                                              ５０ｇ
炭酸カリウム                                                  ４０ｇ
エチレンジアミン四酢酸                                          ２ｇ
臭化カリウム                                                    ３ｇ
ポリエチレングリコール２０００                                  １ｇ
水酸化カリウム                                                  ４ｇ
ｐＨ（ｐｏｗｅｒ  ｏｆ  ｈｙｄｒｏｇｅｎ）は１０．３に調整した。【０１４８】
定着液１Ｌの処方は下記の通りである。
チオ硫酸アンモニウム液（７５質量％）                      ３００ｍＬ
亜硫酸アンモニウム１水塩                                      ２５ｇ
１，３−ジアミノプロパン四酢酸                                  ８ｇ
酢酸                                                            ５ｇ
アンモニア水（２７質量％）                                      １ｇ
ｐＨは６．２に調整した。【０１４９】
上記処理剤を用いて露光済み感材を、富士フイルム社製自動現像機ＦＧ−７１０ＰＴＳを用いて処理条件：現像は３５℃、３０秒間；定着は３４℃、２３秒間；水洗は、流水（５Ｌ／分）の２０秒間の処理で行った。【０１５０】
このようにして形成されたメッシュ状に配置された複数の金属細線を含み、金属細線が銀または銀を含む合金からなる態様の導電層を形成した。この態様の導電層を、下記表２中「銀メッシュ」として記載した。得られた二軸配向ＰＥＴと導電層の積層体を第二の透明基材フィルムとして用いた。【０１５１】
＜透明基材フィルム積層体の製造＞
得られた幅１．２ｍの長尺の第二の透明基材フィルムを、後述の画像表示装置（液晶モニター、ＦＬＡＴＯＲＯＮ  ＩＰＳ２２６Ｖ、ＬＧ  Ｅｌｅｃｔｒｏｎｉｃｓ  Ｊａｐａｎ社製、画像表示部は縦２７ｃｍ、横４８ｃｍ）の画像表示部の縦方向の辺にあわせて、まずスリット前の第二の透明基材フィルムの幅方向に平行に４本にスリットし、長尺の４本のフィルムに加工した。スリット後の第二の透明基材フィルムについて、第二の透明基材フィルムの幅方向に対する遅相軸角度を測定した。スリット後の第二の透明基材フィルムのうち、第二の透明基材フィルムの幅方向に対する遅相軸角度が下記表２に記載の角度のものを用いた。なお、一般にフィルムは幅方向中央の方がフィルムの幅方向に対する遅相軸角度のずれが小さく、幅方向端部の方がフィルムの幅方向に対する遅相軸角度のずれが大きい。そのため、スリット前のフィルムの位置によって、スリット後のフィルムの幅方向に対する遅相軸角度を選択することができる。次に、画像表示装置の画像表示部の横方向の辺にあわせて、スリット後の第二の透明基材フィルムを長方形状に切り出した。
幅２ｍの第一の透明基材フィルムをロールから巻き出し、長方形状に切り出した第二の透明基材フィルムと同じ幅となるように、まずスリット前の第一の透明基材フィルムの幅方向に６本にスリットし、長尺の６本のフィルムに加工した。スリット後の第一の透明基材フィルムについて、第一の透明基材フィルムの幅方向に対する遅相軸角度を測定した。その内、スリット後の第一の透明基材フィルムのうち、第一の透明基材フィルムの幅方向に対する遅相軸角度が下記表１に記載の角度のものを用いた。次に、第二の透明基材フィルムと同じ大きさの長方形状に切り出した。
なお、第一の透明基材フィルムおよび第二の透明基材フィルムの遅相軸の方位は後述の方法で事前に求めた。
その後、第一の透明基材フィルムと、第二の透明基材フィルムを、下記表１および表２に第一の透明基材フィルムの遅相軸と偏光板の吸収軸のなす角、第二の透明基材フィルムの遅相軸と偏光板の吸収軸のなす角、ならびに、記載の第一の透明基材フィルムの遅相軸および第二の透明基材フィルムの遅相軸どうしのなす角となるように、粘着材（リンテック株式会社製、Ｏｐｔｅｒｉａ  ＭＯｓｅｒｉｅｓ）を介して貼り合わせた。
透明基材フィルム積層体における第一の透明基材フィルムは、第一の透明基材フィルムの幅方向に対する遅相軸角度が、０°±１０°または９０°±１０°であることが好ましく、０°±５°または９０°±５°であることがより好ましく、０°±３°または９０°±３°であることが特に好ましい。
透明基材フィルム積層体における第二の透明基材フィルムは、第二の透明基材フィルムの幅方向に対する遅相軸角度が、０°±３０°または９０°±３０°であることが好ましく、０°±１５°または９０°±１５°であることがより好ましく、０°±７°または９０°±７°であることが特に好ましい。【０１５２】
＜画像表示装置の製造＞
連続光源（白色ＬＥＤ）のバックライト光源上に、バックライト側偏光板、液晶セルおよび視認側偏光板がこの順で配置された画像表示装置（液晶モニター、ＦＬＡＴＯＲＯＮ  ＩＰＳ２２６Ｖ、ＬＧ  Ｅｌｅｃｔｒｏｎｉｃｓ  Ｊａｐａｎ社製）を用いた。その視認側偏光板の上に実施例１の透明基材フィルム積層体を、第二の透明基材フィルムの配置位置が下記表２に記載の位置となるように接着剤（協立化学産業株式会社製、ＷＯＲＬＤ  ＲＯＣＫ  ＨＲＪ）を介して貼り合わせた。
なお、透明基材フィルムの遅相軸と偏光板の吸収軸とのなす角が、下記表１および表２に記載の角度になるように、偏光板と透明基材フィルム積層体を貼り合わせた。
なお透明基材フィルム積層体の左右辺と偏光板の吸収軸とのなす角は０°とした。
用いた画像表示装置は、偏光板の吸収軸（偏光子の吸収軸）が、画像表示装置の画像表示部（表示画面）に対して左右方向であり、画像表示装置の画像表示部の左右方向の各辺と偏光板の吸収軸とのなす角は０°であった。透明基材フィルム、偏光板、画像表示装置の画像表示部は、画像表示装置の視認側から見て長方形の形状であった。すなわち、透明基材フィルムの各辺と偏光板の吸収軸とのなす角、または、透明基材フィルムの各辺画像表示装置の各辺とのなす角は、いずれも０°（横方向）および９０°（縦方向）とした。【０１５３】
［実施例２〜１７、比較例１〜８］
下記表１および表２に記載のように第一の透明基材フィルムおよび第二の透明基材フィルムの厚み、Ｒｅ、Ｒｔｈ、Ｒｅ／Ｒｔｈ、遅相軸と偏光板の吸収軸とのなす角、透明導電層、第一の透明基材フィルムおよび第二の透明基材フィルムの遅相軸どうしのなす角、第二の透明基材フィルム配置位置を変更した以外は実施例１と同様にして、各実施例および比較例の透明基材フィルム積層体および画像表示装置を製造した。
なお、第一の透明基材フィルムおよび第二の透明基材フィルムのＲｅ、Ｒｔｈ、Ｒｅ／Ｒｔｈは、縦延伸倍率、横延伸倍率、横延伸膜温（膜面温度）、熱固定／緩和時の最高到達膜面温度、ＭＤ緩和率、ＴＤ緩和率、フィルム厚みを適宜変更して調整した。【０１５４】
実施例１７では、酸化物からなる態様の導電層であって、酸化物が酸化スズを含有する酸化インジウムからなる導電層を特開２０１０−２７２９３号公報の［００４２］〜［００４５］段落を参考にして形成した。この態様の導電層を、下記表２中「ＩＴＯ」として記載した。【０１５５】
［フィルム測定結果］
＜フィルム厚みの測定＞
得られた各透明基材フィルムの厚みは、以下のようにして求めた。
各透明基材フィルムに対して、接触式膜厚測定計（アンリツ社製）を用い、縦延伸した方向（長手方向）に０．５ｍにわたり等間隔に５０点をサンプリングし、さらにフィルム幅方向（長手方向に直交する方向）にフィルム全幅にわたり等間隔（幅方向に５０等分）に５０点をサンプリングした後、これらの１００点の厚みを測定した。これら１００点の平均の厚みを求め、透明基材フィルムの厚みとした。結果を、下記表１および表２に示す。【０１５６】
＜Ｒｅ、Ｒｔｈ、Ｒｅ／Ｒｔｈ＞
フィルム面内のレターデーションＲｅとは、フィルム上の直交する二軸の屈折率の異方性（△ｎｘｙ＝｜ｎｘ−ｎｙ｜）とフィルムの厚みｄ（ｎｍ）との積（△ｎｘｙ  ×  ｄ）で定義されるパラメーターであり、光学的等方性、異方性を示す尺度である。二軸の屈折率の異方性（△ｎｘｙ）は、以下の方法により求めた。二枚の偏光板を用いて、フィルムの配向軸方向を求め、配向軸方向が直交するように４ｃｍ×２ｃｍの長方形を切り出し、測定用サンプルとした。このサンプルについて、直交する二軸の屈折率（ｎｘ，ｎｙ）、及び厚み方向の屈折率（ｎｚ）をアッベ屈折率計（アタゴ社製、ＮＡＲ−４Ｔ、測定波長５８９ｎｍ）によって求め、二軸の屈折率差の絶対値（｜ｎｘ−ｎｙ｜）を屈折率の異方性（△ｎｘｙ）とした。フィルムの厚みｄ（ｎｍ）は電気マイクロメータ（ファインリューフ社製、ミリトロン１２４５Ｄ）を用いて測定し、単位をｎｍに換算した。屈折率の異方性（△Ｎｘｙ）とフィルムの厚みｄ（ｎｍ）の積（△ｎｘｙ  ×  ｄ）より、レターデーション（Ｒｅ）を求めた。
フィルム厚み方向のレターデーションＲｔｈは、Ｒｔｈ＝｛（ｎｘ＋ｎｙ）／２−ｎｚ｝×ｄで算出される。レターデーションの測定と同様の方法でｎｘ、ｎｙ、ｎｚとフィルムの厚みｄ（ｎｍ）を求め、Ｒｔｈ＝｛（ｎｘ＋ｎｙ）／２−ｎｚ｝×ｄを算出してフィルム厚み方向のレターデーション（Ｒｔｈ）を求めた。
得られたＲｅおよびＲｔｈから、Ｒｅ／Ｒｔｈを計算した。
結果を、下記表１および表２に示す。【０１５７】
＜透明基材フィルムの遅相軸の測定、偏光板の吸収軸とのなす角の測定、第一の透明基材フィルムおよび第二の透明基材フィルムの遅相軸どうしのなす角の測定＞
各実施例および比較例の画像表示装置から、それぞれ接着剤もしくは粘着材を介して貼り合わせられている偏光板、第一の透明基材フィルムおよび第二の透明基材フィルムを溶剤を使って剥がし分離した。溶剤としてはアセトンを使用したが、偏光板や透明基材自体を溶解させることがなく、接着剤や粘着材が剥がれれば、いずれの溶剤を使用してもよい。例えばテトラヒドロフランやエタノールなどの溶剤が挙げられる。
分離された偏光板について、偏光板の中央部を、偏光板の左右の辺に平行、垂直になるように５０ｍｍ角にサンプルを切り出した。そのサンプルを用い、偏光板の吸収軸の方位を日本分光株式会社製ＶＡＰ−７０７０を使用して測定した。
分離された第一の透明基材フィルムおよび第二の透明基材フィルムについて、それぞれのフィルムの中央部を、フィルムの左右の辺に平行、垂直になるように５０ｍｍ角にサンプルを切り出した。そのサンプルを用い、遅相軸の方位を大塚電子株式会社製ＲＥＴＳ２０００を使用して測定した。
得られた偏光板の吸収軸の方位と、第一の透明基材フィルムおよび第二の透明基材フィルムの遅相軸の方位から、各実施例および比較例の透明基材フィルム積層体の状態での透明基材フィルムと偏光板の吸収軸とのなす角、第一の透明基材フィルムおよび第二の透明基材フィルムの遅相軸どうしのなす角を求めた。得られた結果を下記表１および表２に記載した。
これらの測定は、２５℃、相対湿度６０％の条件下で行った。
なお、得られた透明基材フィルムと偏光板の吸収軸とのなす角、第一の透明基材フィルムおよび第二の透明基材フィルムの遅相軸どうしのなす角は、それぞれ画像表示装置の製造の時に各部材を貼り合わせたときの角度と一致していたことが確認された。【０１５８】
［評価］
＜生産ロス＞
幅１．３ｍで長さ８０００ｍ製膜した打ち抜き前の第二の透明基材フィルムを巻き出した。下記表１および表２に記載の遅相軸と偏光板の吸収軸とのなす角で偏光板と貼り合わせられる形状に、すなわち各実施例および比較例の透明基材フィルム積層体に用いる形状に、第二の透明基材フィルムを長手方向および幅方向に対して角度をつけて打ち抜いた。
生産ロスは以下の基準で評価した。実用上、生産ロスはＡ、ＢまたはＣ評価であることが必要であり、ＡまたはＢ評価であることが好ましく、Ａ評価であることがより好ましい。
Ａ：打ち抜き前の第二の透明基材フィルムから、９５％以上の透明基材フィルム積層体に用いる形状の第二の透明基材フィルムを得られる。
Ｂ：打ち抜き前の第二の透明基材フィルムから、８０％以上９５％未満の透明基材フィルム積層体に用いる形状の第二の透明基材フィルムを得られる。
Ｃ：打ち抜き前の第二の透明基材フィルムから、６５％以上８０％未満の透明基材フィルム積層体に用いる形状の第二の透明基材フィルムを得られる。
Ｄ：打ち抜き前の第二の透明基材フィルムから、５０％以上６５％未満の透明基材フィルム積層体に用いる形状の第二の透明基材フィルムを得られる。
Ｅ：打ち抜き前の第二の透明基材フィルムから、５０％未満の透明基材フィルム積層体に用いる形状の第二の透明基材フィルムを得られる。
評価した結果を、下記表２に示す。【０１５９】
＜虹ムラ＞
得られた画像表示装置のバックライト光源を点灯し、偏光サングラスを通して目視で発生した虹ムラを以下の基準で評価した。実用上、虹ムラはＡ、ＢまたはＣ評価であることが必要であり、ＡまたはＢ評価であることが好ましく、Ａ評価であることがより好ましい。
Ａ：虹ムラが全く見えない。
Ｂ：虹ムラが見えない。
Ｃ：虹ムラがほぼ見えない。
Ｄ：虹ムラが見える。
Ｅ：虹ムラが強く見える。
評価した結果を、下記表２に示す。【０１６０】
＜ブラックアウト＞
得られた画像表示装置のバックライト光源を点灯し、偏光サングラスを回転させながら観察した際に発生したブラックアウトを以下の基準で評価した。実用上、ブラックアウトはＡ、ＢまたはＣ評価であることが必要であり、ＡまたはＢ評価であることが好ましく、Ａ評価であることがより好ましい。
Ａ：ブラックアウトが全く起こらない。
Ｂ：わずかに暗くなるところがある。
Ｃ：少し暗くなるところがある。
Ｄ：ブラックアウトが起こる。
評価した結果を、下記表２に示す。【０１６１】
【表１】
2016167221.tif 000003
【０１６２】
【表２】
2016167221.tif 000004
【０１６３】
上記表１および表２から、本発明の透明基材フィルム積層体は、生産ロスを抑制でき、虹ムラの発生が抑制でき、ブラックアウトの発生が抑制できることがわかった。なお、本発明の透明基材フィルム積層体の第一の透明基材フィルム、第二の透明基材フィルム、透明導電層および透明基材フィルム積層体の透過率を本明細書中に記載の方法で測定したところ、第一の透明基材フィルムの透過率は９０％以上、第二の透明基材フィルム、透明導電層および透明基材フィルム積層体の透過率は８０％以上であった。
一方、比較例１より、第一の透明基材フィルムのＲｅが本発明で規定する下限値を下回ると、虹ムラの発生を十分に抑制できないことがわかった。
比較例２より、第一の透明基材フィルムの遅相軸と偏光板の吸収軸とのなす角が本発明で規定する範囲外であると、虹ムラの発生を十分に抑制できず、ブラックアウトの発生を十分に抑制できないことがわかった。
比較例３より、第一の透明基材フィルムの遅相軸と偏光板の吸収軸とのなす角が本発明で規定する範囲外であり、かつ、第一の透明基材フィルムおよび第二の透明基材フィルムの遅相軸どうしのなす角が本発明で規定する範囲外であると、虹ムラの発生を十分に抑制できず、ブラックアウトの発生を十分に抑制できないことがわかった。
比較例４より、第二の透明基材フィルムの遅相軸と偏光板の吸収軸とのなす角が本発明で規定する範囲外であると、生産ロスを十分に抑制できず、虹ムラの発生を十分に抑制できないことがわかった。
比較例５より、第二の透明基材フィルムの遅相軸と偏光板の吸収軸とのなす角が本発明で規定する範囲外であり、かつ、第一の透明基材フィルムおよび第二の透明基材フィルムの遅相軸どうしのなす角が本発明で規定する範囲外であると、生産ロスを十分に抑制できず、虹ムラの発生を十分に抑制できないことがわかった。
比較例６より、第一の透明基材フィルムのＲｅが本発明で規定する下限値を下回り、かつ、第二の透明基材フィルム配置位置が第一の透明基材フィルムよりもバックライト光源側であると、虹ムラの発生を十分に抑制できないことがわかった。
比較例７より、第一の透明基材フィルムおよび第二の透明基材フィルムの遅相軸どうしのなす角が本発明で規定する範囲外であると、虹ムラの発生を十分に抑制できないことがわかった。
比較例８より、第二の透明基材フィルム配置位置が第一の透明基材フィルムよりもバックライト光源側であると、虹ムラの発生を十分に抑制できないことがわかった。
【符号の説明】
【０１６４】
１        第一の透明基材フィルム
１Ａ      第一の透明基材フィルムの遅相軸の方位
２        第二の透明基材フィルム
２Ａ      第二の透明基材フィルムの遅相軸の方位
３        粘着材
４        導電層
５        透明基材フィルム積層体
６        前面板
７        タッチパネル
１１      偏光板
１１Ａ    偏光板の吸収軸の方位
１２      接着剤
１３      液晶セル
１４      バックライト光源
１５      画像表示装置
２１Ａ    視認側
１１１Ａ  第一の透明基材フィルムの遅相軸と偏光板の吸収軸のなす角
１１２Ａ  第二の透明基材フィルムの遅相軸と偏光板の吸収軸のなす角
１１３Ａ  第一の透明基材フィルムの遅相軸および第二の透明基材フィルムの遅相軸どうしのなす角
【図１】
2016167221.tif 000005
【図２】
2016167221.tif 000006
【図３】
2016167221.tif 000007
【国際調査報告】
2016167221.tif 000008
2016167221.tif 000009
2016167221.tif 000010
2016167221.tif 000011